(57)【要約】【課題】外部で発生する紫外線及び一部の可視光線を遮断して表示パネルの劣化問題を減少させることができる表示装置を提供する。【解決手段】表示装置は表示パネル、表示パネル上に配置された偏光部材を含み、偏光部材は偏光子及び偏光子の少なくとも一面に複数の機能層を含み、複数の機能層の中で少なくとも１つは３８０ｎｍ超過４５０ｎｍ以下の波長領域の光を吸収する第１光吸収染料を含む。【選択図】図３
2017198991.tif 000002
【特許請求の範囲】
【請求項１】
表示パネルと、
前記表示パネル上に配置された偏光部材と、を含み、
前記偏光部材は、
偏光子と、
前記偏光子の少なくとも一面に配置された複数の機能層と、を含み、
前記複数の機能層の少なくとも１つは、
３８０ｎｍ超過４５０ｎｍ以下の波長領域の光を吸収する第１光吸収染料を含む表示装置。
【請求項２】
前記第１光吸収染料は、
ベンゾトリアゾール系、ベンゾフェノン系、サリチル酸系、サリチラート系、シアノアクリレート系、シンナメート系、オキサニリド系、ポリスチレン系、ポリフェロセニルシラン系、メチン系、アゾメチン系、トリアジン系、パラ−アミノ安息香酸系、桂皮酸系、ウロカニン酸系又はこれらの組み合わせを含む請求項１に記載の表示装置。
【請求項３】
前記複数の機能層は、
λ／４位相遅延層、λ／２位相遅延層、保護フィルム、反射防止層、ハードコーティング層、輝度向上フィルム、第１粘着層、及び表面処理層の少なくとも１つを含む請求項１に記載の表示装置。
【請求項４】
前記第１粘着層が前記第１光吸収染料を含む請求項３に記載の表示装置。
【請求項５】
前記複数の機能層は、
前記λ／４位相遅延層、前記λ／２位相遅延層、及び前記第１粘着層を含み、
前記λ／２位相遅延層及び前記第１粘着層は、前記偏光子及び前記λ／４位相遅延層の間に配置され、
前記第１粘着層が前記第１光吸収染料を含む請求項３に記載の表示装置。
【請求項６】
前記第１粘着層は、前記λ／４位相遅延層と前記λ／２位相遅延層との間に配置される請求項５に記載の表示装置。
【請求項７】
前記第１粘着層は、前記偏光子と前記λ／２位相遅延層との間に配置される請求項５に記載の表示装置。
【請求項８】
前記複数の機能層の中で前記第１光吸収染料を含む機能層は、
３８０ｎｍ超過４００ｎｍ以下の波長領域での光透過率が５％以下であり、
４００ｎｍ超過４１０ｎｍ以下の波長領域での光透過率が６５％以下である請求項１に記載の表示装置。
【請求項９】
前記複数の機能層の中で前記第１光吸収染料を含む機能層は、
４１０ｎｍ超過７８０ｎｍ以下の波長領域での光透過率が６５％超過１００％未満である請求項１に記載の表示装置。
【請求項１０】
前記表示パネル及び前記偏光部材の間に配置された第２粘着層をさらに含み、
前記第２粘着層は、
３８０ｎｍ超過４５０ｎｍ以下の波長領域の光を吸収する第２光吸収染料を含む請求項１に記載の表示装置。
【請求項１１】
前記第２光吸収染料は、
前記第１光吸収染料と同一である請求項１０に記載の表示装置。
【請求項１２】
前記第２粘着層は、
３８０ｎｍ超過４００ｎｍ以下の波長領域での光透過率が５％以下であり、
４００ｎｍ超過４１０ｎｍ以下の波長領域での光透過率が６５％以下である請求項１０に記載の表示装置。
【請求項１３】
前記第２粘着層は、
４１０ｎｍ超過７８０ｎｍ以下の波長領域での光透過率が６５％超過１００％未満である請求項１０に記載の表示装置。
【請求項１４】
前記表示パネル及び前記偏光部材の間に配置されたタッチセンシングユニットをさらに含み、
前記第２粘着層は、前記表示パネル及び前記タッチセンシングユニットの間に配置される請求項１０に記載の表示装置。
【請求項１５】
前記偏光部材上に配置されたウインドー部材と、
前記偏光部材及び前記ウインドー部材の間に配置された第３粘着層と、をさらに含み、
前記第３粘着層は、
３８０ｎｍ超過４５０ｎｍ以下の波長領域の光を吸収する第３光吸収染料を含む請求項１に記載の表示装置。
【請求項１６】
前記第３光吸収染料は、
前記第１光吸収染料と同一である請求項１５に記載の表示装置。
【請求項１７】
前記第３粘着層は、
３８０ｎｍ超過４００ｎｍ以下の波長領域での光透過率が５％以下であり、
４００ｎｍ超過４１０ｎｍ以下の波長領域での光透過率が６５％以下である請求項１５に記載の表示装置。
【請求項１８】
前記第３粘着層は、
４１０ｎｍ超過７８０ｎｍ以下の波長領域での光透過率が６５％超過１００％未満である請求項１５に記載の表示装置。
【請求項１９】
前記偏光部材及び前記ウインドー部材の間に配置されたタッチセンシングユニットをさらに含み、
前記第３粘着層は、前記偏光部材及び前記タッチセンシングユニットの間に配置された第１サブ粘着層、及び前記タッチセンシングユニット及び前記ウインドー部材の間に配置された第２サブ粘着層を含み、
前記第１サブ粘着層及び前記第２サブ粘着層の少なくとも１つは、前記第３光吸収染料を含む請求項１５に記載の表示装置。
【請求項２０】
前記表示パネル及び前記偏光部材の間に配置されたタッチセンシングユニットをさらに含み、前記タッチセンシングユニットは、前記表示パネル上に直接配置された請求項１５に記載の表示装置。
【請求項２１】
前記表示パネルは、
第１電極と、
前記第１電極上に配置され、発光層を含む有機層と、
前記有機層上に配置された第２電極と、
前記第２電極上に配置されたキャッピング層と、
前記キャッピング層上に配置された封止層と、を含み、
前記キャッピング層は、
３８０ｎｍ超過４５０ｎｍ以下の波長領域の光を吸収する第４光吸収染料又は有機材料を含む請求項１に記載の表示装置。
【請求項２２】
前記封止層は、
ガラスを含む請求項２１に記載の表示装置。
【請求項２３】
前記キャッピング層は、
４００ｎｍ超過４１０ｎｍ以下の波長領域での光透過率が６５％以下である請求項２１に記載の表示装置。
【請求項２４】
前記キャッピング層は、
４１０ｎｍ超過７８０ｎｍ以下の波長領域での光透過率が６５％超過１００％未満である請求項２１に記載の表示装置。
【発明の詳細な説明】
【技術分野】
【０００１】
本発明は表示装置に係る。より詳細に、本発明は外部で発生する紫外線及び一部の可視光線を遮断する表示装置に係る。
【背景技術】
【０００２】
情報化社会で表示装置は視覚情報伝達媒体としてその重要性が増大されている。現在公知されている表示装置として液晶表示装置（ｌｉｑｕｉｄ  ｃｒｙｓｔａｌ  ｄｉｓｐｌａｙ：ＬＣＤ）、プラズマ表示装置（ｐｌａｓｍａ  ｄｉｓｐｌａｙ  ｐａｎｅｌ：ＰＤＰ）、有機電界発光表示装置（ｏｒｇａｎｉｃ  ｌｉｇｈｔ  ｅｍｉｔｔｉｎｇ  ｄｉｓｐｌａｙ：ＯＬＥＤ）、電界効果表示装置（ｆｉｅｌｄ  ｅｆｆｅｃｔ  ｄｉｓｐｌａｙ：ＦＥＤ）、電気泳動表示装置（ｅｌｅｔｒｏｐｈｏｒｅｔｉｃ  ｄｉｓｐｌａｙ：ＥＰＤ）等がある。
【０００３】
表示装置に含まれる表示パネルの外部光による劣化を防止するために、外部で発生する紫外線及び一部の可視光線を遮断するための研究が要求されている。
【先行技術文献】
【特許文献】
【０００４】
【特許文献１】韓国登録特許第１０−０９２７９２５号公報
【特許文献２】韓国実用新案公開第２０−２０１２−０００６８４９号明細書
【特許文献３】韓国特許公開第１０−２０１３−００３５９６３号明細書
【特許文献４】韓国特許公開第１０−２０１４−００３９６７６号明細書
【発明の概要】
【発明が解決しようとする課題】
【０００５】
本発明の目的は外部で発生する紫外線及び一部の可視光線を遮断して表示パネルの劣化問題を減少させることができる表示装置を提供することにある。
【課題を解決するための手段】
【０００６】
本発明の一実施形態は、表示パネル、表示パネル上に配置された偏光部材を含み、偏光部材は偏光子及び偏光子の少なくとも一面に配置された複数の機能層を含み、複数の機能層の中で少なくとも１つは３８０ｎｍ超過４５０ｎｍ以下の波長領域の光を吸収する第１光吸収染料を含む表示装置を提供することができる。
【０００７】
第１光吸収染料はベンゾトリアゾール系、ベンゾフェノン系、サリチル酸系、サリチラート系、シアノアクリレート系、シンナメート系、オキサニリド系、ポリスチレン系、ポリフェロセニルシラン系、メチン系、アゾメチン系、トリアジン系、パラ−アミノ安息香酸系、桂皮酸系、ウロカニン酸系又はこれらの組み合わせを含むことができる。
【０００８】
複数の機能層はλ／４位相遅延層、λ／２位相遅延層、保護フィルム、反射防止層、ハードコーティング層、輝度向上フィルム、第１粘着層、及び表面処理層の中で少なくとも１つを含むことができる。
【０００９】
第１粘着層が第１光吸収染料を含むことができる。
【００１０】
複数の機能層はλ／４位相遅延層、λ／２位相遅延層及び第１粘着層を含み、λ／２位相遅延層、及び第１粘着層は偏光子及びλ／４位相遅延層の間に配置され、第１粘着層が第１光吸収染料を含むことができる。
【００１１】
第１粘着層はλ／４位相遅延層及びλ／２位相遅延層の間に配置されることができる。
【００１２】
第１粘着層は偏光子及びλ／２位相遅延層の間に配置されることができる。
【００１３】
複数の機能層の中で第１光吸収染料を含む機能層は３８０ｎｍ超過４００ｎｍ以下の波長領域での光透過率が５％以下であり、４００ｎｍ超過４１０ｎｍ以下の波長領域での光透過率が６５％以下である。
【００１４】
複数の機能層の中で第１光吸収染料を含む機能層は４１０ｎｍ超過７８０ｎｍ以下の波長領域での光透過率が６５％超過１００％未満である。
【００１５】
表示装置は表示パネル及び偏光部材の間に配置された第２粘着層をさらに含み、第２粘着層は３８０ｎｍ超過４５０ｎｍ以下の波長領域の光を吸収する第２光吸収染料を含むことができる。
【００１６】
第２光吸収染料は第１光吸収染料と同一である。
【００１７】
第２粘着層は３８０ｎｍ超過４００ｎｍ以下の波長領域での光透過率が５％以下であり、４００ｎｍ超過４１０ｎｍ以下の波長領域での光透過率が６５％以下である。
【００１８】
第２粘着層は４１０ｎｍ超過７８０ｎｍ以下の波長領域での光透過率が６５％超過１００％未満である。
【００１９】
表示装置は表示パネル及び偏光部材の間に配置されたタッチセンシングユニットをさらに含み、第２粘着層は表示パネル及びタッチセンシングユニットの間に配置されることができる。
【００２０】
表示装置は偏光部材上に配置されたウインドー部材及び偏光部材及びウインドー部材の間に配置された第３粘着層をさらに含み、第３粘着層は３８０ｎｍ超過４５０ｎｍ以下の波長領域の光を吸収する第３光吸収染料を含むことができる。
【００２１】
第３光吸収染料は第１光吸収染料と同一である。
【００２２】
第３粘着層は３８０ｎｍ超過４００ｎｍ以下の波長領域での光透過率が５％以下であり、４００ｎｍ超過４１０ｎｍ以下の波長領域での光透過率が６５％以下である。
【００２３】
第３粘着層は４１０ｎｍ超過７８０ｎｍ以下の波長領域での光透過率が６５％超過１００％未満である。
【００２４】
表示装置は偏光部材及びウインドー部材の間に配置されたタッチセンシングユニットをさらに含み、第３粘着層は偏光部材及びタッチセンシングユニットの間に配置された第１サブ粘着層、及びタッチセンシングユニット及びウインドー部材の間に配置された第２サブ粘着層を含み、第１サブ粘着層及び第２サブ粘着層の中で少なくとも１つは第３光吸収染料を含む。
【００２５】
表示装置は表示パネル及び偏光部材の間に配置されたタッチセンシングユニットをさらに含み、タッチセンシングユニットは表示パネル上に直接配置されることができる。
【００２６】
表示パネルは第１電極、第１電極上に配置され、発光層を含む有機層、有機層上に配置された第２電極、第２電極上に配置されたキャッピング層及びキャッピング層上に配置された封止層を含み、キャッピング層は３８０ｎｍ超過４５０ｎｍ以下の波長領域の光を吸収する第４光吸収染料又は有機材料を含むことができる。
【００２７】
封止層はガラスを含むことができる。
【００２８】
キャッピング層は４００ｎｍ超過４１０ｎｍ以下の波長領域での光透過率が６５％以下である。
【００２９】
キャッピング層は４１０ｎｍ超過７８０ｎｍ以下の波長領域での光透過率が６５％超過１００％未満である。
【００３０】
本発明の一実施形態は表示パネル及び表示パネル上に配置された偏光部材を含み、偏光部材は３８０ｎｍ超過４５０ｎｍ以下の波長領域の光を吸収する第５光吸収染料を含む表示装置を提供することができる。
【００３１】
偏光部材は３８０ｎｍ超過４００ｎｍ以下の波長領域での光透過率が５％以下であり、４００ｎｍ超過４１０ｎｍ以下の波長領域での光透過率が６５％以下である。
【００３２】
偏光部材は４１０ｎｍ超過７８０ｎｍ以下の波長領域での光透過率が６５％超過１００％未満である。
【００３３】
表示装置は偏光部材の少なくとも一面に配置された第４粘着層をさらに含み、第４粘着層は３８０ｎｍ超過４５０ｎｍ以下の波長領域の光を吸収する第６光吸収染料を含むことができる。
【００３４】
第６光吸収染料は第５光吸収染料と同一である。
【００３５】
第４粘着層は３８０ｎｍ超過４００ｎｍ以下の波長領域での光透過率が５％以下であり、４００ｎｍ超過４１０ｎｍ以下の波長領域での光透過率が６５％以下である。
【００３６】
第４粘着層は４１０ｎｍ超過７８０ｎｍ以下の波長領域での光透過率が６５％超過１００％未満である。
【００３７】
本発明の一実施形態は表示パネル及び表示パネル上に配置された偏光部材を含み、表示パネルは第１電極、第１電極上に配置され発光層を含む有機層、有機層上に配置された第２電極、第２電極上に配置されたキャッピング層及びキャッピング層上に配置された封止層を含み、偏光部材は偏光子及び偏光子の少なくとも一面に配置された複数の機能層を含み、複数の機能層の中で少なくとも１つ及びキャッピング層は各々３８０ｎｍ超過４５０ｎｍ以下の波長領域の光を吸収する第７光吸収染料を含む表示装置を提供することができる。
【００３８】
本発明の一実施形態は表示パネル、表示パネル上に配置された偏光部材及びタッチセンシングユニット、偏光部材及びタッチセンシングユニット上に配置されたウインドー部材、及び表示パネル及びウインドー部材の間に配置された１以上の粘着層を含み、１以上の粘着層の中で少なくとも１つは３８０ｎｍ超過４５０ｎｍ以下の波長領域の光を吸収する第８光吸収染料を含む表示装置を提供することができる。
【００３９】
タッチセンシングユニットは偏光部材上に配置され、１以上の粘着層は偏光部材及びタッチセンシングユニットの間に配置された第１サブ粘着層、及びタッチセンシングユニット及びウインドー部材の間に配置された第２サブ粘着層を含み、第１サブ粘着層及び第２サブ粘着層の中で少なくとも１つは第８光吸収染料を含むことができる。
【００４０】
偏光部材はタッチセンシングユニット上に配置され、１以上の粘着層は表示パネル及びタッチセンシングユニットの間に配置された第１サブ粘着層、及び偏光部材及びウインドー部材の間に配置された第２サブ粘着層を含み、第１サブ粘着層及び第２サブ粘着層の中で少なくとも１つは第８光吸収染料を含むことができる。
【００４１】
偏光部材はタッチセンシングユニット上に配置され、タッチセンシングユニットは表示パネル上に直接配置され、１以上の粘着層は偏光部材及びウインドー部材の間に配置された第１サブ粘着層を含み、第１サブ粘着層は第８光吸収染料を含むことができる。
【００４２】
１以上の粘着層の中で第８光吸収染料を含む粘着層は３８０ｎｍ超過４００ｎｍ以下の波長領域での光透過率が５％以下であり、４００ｎｍ超過４１０ｎｍ以下の波長領域での光透過率が６５％以下であり、４１０ｎｍ超過７８０ｎｍ以下の波長領域での光透過率が６５％超過１００％未満である。
【００４３】
表示パネルは第１電極、第１電極上に配置され発光層を含む有機層、有機層上に配置された第２電極、及び第２電極上に配置されたキャッピング層を含み、キャッピング層は３８０ｎｍ超過４５０ｎｍ以下の波長領域の光を吸収する第９光吸収染料を含むことができる。
【発明の効果】
【００４４】
本発明の一実施形態に係る表示装置によれば、外部で発生する紫外線及び一部の可視光線を遮断して表示パネルの劣化問題を最少化させることができる。
【００４５】
本発明の一実施形態に係る表示装置によれば、紫外線及び一部の可視光線による画素収縮が最少化されて輝度低下を抑制させることができる。
【００４６】
本発明の一実施形態に係る表示装置によれば、紫外線及び一部の可視光線による色温度変化率を減少させることができる。
【図面の簡単な説明】
【００４７】
【図１】本発明の一実施形態に係る表示装置を概略的に示した斜視図である。
【図２】図１のＩ−Ｉ’線に対応して概略的に示した断面図である。
【図３】図２の一部をより具体的に示した断面図である。
【図４】図２の一部をより具体的に示した断面図である。
【図５】図２の一部をより具体的に示した断面図である。
【図６】本発明の一実施形態に係る表示装置の光波長領域別光透過率を示したグラフである。
【図７】本発明の一実施形態に係る表示装置を概略的に示した斜視図である。
【図８】本発明の一実施形態に係る表示装置を概略的に示した斜視図である。
【図９】本発明の一実施形態に係る表示装置を概略的に示した斜視図である。
【図１０】図９のＩＩ−ＩＩ’線に対応して概略的に示した断面図である。
【図１１】図９のＩＩ−ＩＩ’線に対応して概略的に示した断面図である。
【図１２】図９のＩＩ−ＩＩ’線に対応して概略的に示した断面図である。
【図１３】本発明の一実施形態に係る表示装置を概略的に示した斜視図である。
【図１４】本発明の一実施形態に係る表示装置に含まれる画素の中で１つの回路図である。
【図１５】本発明の一実施形態に係る表示装置に含まれる画素の中で１つを示した平面図である。
【図１６】図１４のＩＩＩ−ＩＩＩ’線に対応して概略的に示した断面図である。
【図１７Ａ】本発明の一実施形態に係る表示装置に含ことができる光吸収染料の波長領域別光透過率を示したグラフである。
【図１７Ｂ】実施形態１乃至実施形態３に係る光波長領域別光透過率を示したグラフである。
【図１８】実施形態４及び比較例１に係るピクセル縮小（Ｐｉｘｅｌ  Ｓｈｒｉｎｋａｇｅ）発生の可否を撮影した図面である。
【図１９】本発明の一実施形態に係る表示装置の概略的な断面図である。
【図２０】本発明の一実施形態に係る表示装置の概略的な断面図である。
【発明を実施するための形態】
【００４８】
以上の本発明の目的、他の目的、特徴及び長所は、添付された図面及び以下の望ましい実施形態を通じて容易に理解されるべきである。しかし、本発明はここで説明される実施形態に限定されず、他の形態に具体化されることもあり得る。むしろ、ここで紹介される実施形態は開示された内容が徹底であり、完全になるように、そして通常の技術者に本発明の思想が十分に伝達されることができるようにするために提供されるものである。
【００４９】
各図面を説明しながら、類似な参照符号を類似な構成要素に対して使用する。添付された図面において、構造物の寸法は、本発明の明確性のために実際より拡大して図示したものである。第１、第２等の用語は、多様な構成要素を説明するために使用されるが、前記構成要素は、前記用語によって限定されてはならない。前記用語は、１つの構成要素を他の構成要素から区別する目的のみに使用される。例えば、本発明の権利範囲を逸脱しなく、第１構成要素は、第２構成要素と称され、類似に第２構成要素も第１構成要素と称されることができる。単数の表現は、文脈の上に明確に異なりに表現しない限り、複数の表現を含む。
【００５０】
本出願で、“含む”又は“有する”等の用語は明細書上に記載された特徴、数字、段階、動作、構成要素、部品又はこれらを組み合せたことが存在することを表現しようするものであり、１つ又はそれ以上の他の特徴や数字、段階、動作、構成要素、部分品、又はこれらを組み合せたものの存在又は付加可能性を予め排除しないものとして理解されるべきである。また、層、膜、領域、板等の部分が他の部分の“上に”あるとする場合、これは、他の部分の“直上に”ある場合のみでなく、その中間にその他の部分がある場合も含む。反対に、層、膜、領域、板等の部分が他の部分の“下に”あるとする場合、これは、他の部分の“直下に”ある場合のみでなく、その中間にその他の部分がある場合も含む。
【００５１】
以下では本発明の一実施形態による表示装置に対して説明する。
【００５２】
図１は、本発明の一実施形態に係る表示装置を概略的に示した斜視図である。図２は、図１のＩ−Ｉ’線に対応して概略的に示した断面図である。
【００５３】
図１及び図２を参照すれば、本発明の一実施形態に係る表示装置１０は、偏光部材１００及び表示パネル２００を含む。偏光部材１００は、表示パネル２００上に配置される。
【００５４】
図３乃至図５は、各々図２の偏光部材をより具体的に示した断面図である。
【００５５】
図１乃至図５を参照すれば、偏光部材１００は偏光子１１０及び偏光子１１０の少なくとも一面に配置された複数の機能層１２０を含む。
【００５６】
偏光子１１０はポリビニルアルコール系（ＰＶＡ系）偏光子である。例えば、偏光子１１０はヨウ化物及び／又は異色性染料が染着されたポリビニルアルコール系偏光子である。但し、これによって限定されることはなく、偏光子１１０は本技術分野で公知である一般的なものであれば、制限無しで採用することができる。
【００５７】
複数の機能層１２０は偏光子１１０の少なくとも一面に配置される。複数の機能層１２０は位相差フィルム、保護フィルム、反射防止層、ハードコーティング層、輝度向上フィルム、第１粘着層、及び表面処理層の中で少なくとも１つを含む。但し、これによって限定されることではなく、本技術分野で公知である一般的な機能層を制限無しで採用することができる。例えば、第１粘着層が第１光吸収染料を含む。
【００５８】
位相差フィルムはλ／４位相遅延層及びλ／２位相遅延層を含む。λ／４位相遅延層は入射された光の位相をλ／４遅延させる光学層である。例えば、入射された光の波長が５５０ｎｍである場合、λ／４位相遅延層を通過した光は１３７．５ｎｍの位相遅延値を有する。また、λ／４位相遅延層は光学的異方性を有し、λ／４位相遅延層に入射される光の偏光状態を変化させる。一実施形態で、λ／４位相遅延層はＡ−プレート（Ａ−Ｐｌａｔｅ）である。
【００５９】
λ／２位相遅延層は入射された光の位相をλ／２遅延させる光学層である。例えば、入射された光の波長が５５０ｎｍである場合、λ／２位相遅延層を通過した光は２７５ｎｍの位相遅延値を有する。また、λ／２位相遅延層に入射される光の偏光状態を変化させる。
【００６０】
一方、λ／４位相遅延層の厚さ方向の位相遅延値とλ／２位相遅延層の厚さ方向の位相遅延値の中でいずれか１つは正の値を有し、他の１つは負の値を有する。例えば、λ／４位相遅延層はポジティブＡ−プレート（ｐｏｓｉ  Ａ−Ｐｌａｔｅ）であり、λ／２位相遅延層はネガティブＡ−プレート（ｎｅｇａ  Ａ−Ｐｌａｔｅ）である。
【００６１】
図３を参照すれば、機能層１２０は偏光子１１０の一面に配置された第１サブ機能層１２０−１、偏光子１１０の他面に順次的に配置された第２サブ機能層１２０−２、第３サブ機能層１２０−３、及び第４サブ機能層１２０−４を含む。但し、これによって限定されることはなく、必要によって追加の機能層をさらに含んでもよく、一部が省略されてもよい。例えば、図４を参照すれば、機能層１２０は偏光子１１０の一面に配置された第１サブ機能層１２０−１及び偏光子１１０の他面に順次的に配置された第２サブ機能層１２０−２及び第３サブ機能層１２０−３を含む。
【００６２】
図５を参照すれば、機能層１２０は偏光子１１０の下部に配置されるλ／４位相遅延層、λ／２位相遅延層、及び第１粘着層を含む。例えば、機能層１２０は偏光子１１０の下面に配置される第２サブ機能層１２０−２として保護フィルム、第２サブ機能層１２０−２の下部に配置される第３サブ機能層１２０−３としてλ／２位相遅延層、第３サブ機能層１２０−３の下部に配置される第４サブ機能層１２０−４として第１粘着層、及び第４サブ機能層１２０−４の下部に配置されるλ／４位相遅延層１２０−５を含む。例えば、第４サブ機能層１２０−４は第３サブ機能層１２０−３及びλ／４位相遅延層１２０−５に配置され、第１光吸収染料を含む。他の例として、機能層１２０は偏光子１１０の下面に配置される第３サブ機能層１２０−３、偏光子１１０及び第３サブ機能層１２０−３の間に配置された第２サブ機能層１２０−２として第１粘着層、第３サブ機能層１２０−３の下部に配置された第４サブ機能層１２０−４、及び第４サブ機能層１２０−４の間に配置されたλ／４位相遅延層１２０−５を含む。第１粘着層は第１光吸収染料を含む。
【００６３】
複数の機能層１２０の中で少なくとも１つは紫外線及び一部の可視光線を吸収する第１光吸収染料を含む。具体的に、複数の機能層１２０の中で少なくとも１つは３８０ｎｍ超過４５０ｎｍ以下の波長領域の光を吸収する第１光吸収染料を含む。
【００６４】
偏光部材１００に含まれる複数の機能層１２０の中で少なくとも１つの機能層が紫外線及び一部の可視光線を吸収することによって、表示パネル２００に入射される紫外線及び一部の可視光線の量を減らし、結果的に紫外線及び一部の可視光線による表示パネル２００の劣化を防止することができる。
【００６５】
従来の表示装置は一般的に３８０ｎｍ以下の波長領域の紫外線を吸収する偏光部材を具備して、紫外線による表示装置劣化を防止している。しかし、３８０ｎｍ超過波長領域の紫外線及び一部の可視光線による表示装置劣化を防止できない限界があった。しかし、本発明の一実施形態に係る表示装置は３８０ｎｍ超過波長領域の光を吸収する第１光吸収染料を含む機能層を配置した。
【００６６】
本発明の一実施形態に係る表示装置１０は偏光部材１００で３８０ｎｍ超過４５０ｎｍ以下の波長領域の光を吸収して、紫外線及び一部の可視光線による表示装置の色温度変化問題を抑制する。吸収される波長領域が４５０ｎｍを超過する場合、色温度変化率減少効果が不十分であり、さらに青色光波長領域が吸収されて表示装置の青色光効率が低下される問題点がある。
【００６７】
本明細書で、３８０ｎｍ超過４５０ｎｍ以下の波長領域の光を吸収する染料は３８０ｎｍ超過４５０ｎｍの最大吸収波長を有する染料を意味する。
【００６８】
第１光吸収染料は３８０ｎｍ超過４５０ｎｍ以下領域の光を吸収するものであれば、制限無しで採用することができる。第１光吸収染料はベンゾトリアゾール系、ベンゾフェノン系、サリチル酸系、サリチラート系、シアノアクリレート系、シンナメート系、オキサニリド系、ポリスチレン系、ポリフェロセニルシラン系、メチン系、アゾメチン系、トリアジン系、パラ−アミノ安息香酸系、桂皮酸系、ウロカニン酸系又はこれらの組み合わせを含むことができる。
【００６９】
第１光吸収染料は、例えば２−（２−ヒドロキシフェニル）−ベンゾトリアゾール（２−（２−ｈｙｄｒｏｘｙｐｈｅｎｙｌ）−ｂｅｎｚｏｔｒｉａｚｏｌｅ）誘導体を単独又は２種以上の組み合わせで含む。但し、これに限定されることではない。
【００７０】
複数の機能層１２０の中で第１光吸収染料を含む層は必要によって３８０ｎｍ超過４５０ｎｍ以下の波長領域の光を散乱する光散乱剤を含むことができる。光散乱剤は例えば、ＴｉＯ2、ＺｎＯ2等であるが、これによって限定されることではない。
【００７１】
前述したように、第１光吸収染料は単独又は２種以上の組み合わせで使用されることができる。１種の第１光吸収染料を使用して３８０ｎｍ超過４５０ｎｍ以下の波長領域の光吸収効果を具現することもでき、２種以上の第１光吸収染料を組み合わせして３８０ｎｍ超過４５０ｎｍ以下の波長領域の光吸収効果を具現することもできる。
【００７２】
第１光吸収染料は４００ｎｍ以上４５０ｎｍ以下の波長領域の光を吸収する。
【００７３】
第１光吸収染料は３８０ｎｍ超過４１０ｎｍ以下の最大吸収波長を有する染料である。第１光吸収染料は３８０ｎｍ超過４１０ｎｍ以下の最大吸収波長を有する染料である。第１光吸収染料は４００ｎｍ以上４１０ｎｍ以下の波長領域の光を吸収する。
【００７４】
前述したように、複数の機能層１２０は第１粘着層を含むことができる。第１粘着層は第１光吸収染料を含む。但し、これによって限定されることはなく、第１粘着層以外の他の機能層にも第１光吸収染料が含まれてもよく、第１粘着層が第１光吸収染料を含まなくともよい。
【００７５】
第１粘着層は偏光子１１０の一面と接してもよく、偏光子１１０と離隔されて配置されてもよい。偏光部材１００は第１粘着層の以外に１以上のサブ粘着層をさらに含むことができる。サブ粘着層の中で少なくとも１つが第１光吸収染料を含むが、これに限定されることではない。
【００７６】
第１粘着層に含まれる粘着剤は本技術分野に一般的なものであれば、制限無しで採用することができる。例えば、第１粘着層はウレタン系粘着剤、弗素系粘着剤、エポキシ系粘着剤、ポリエステル系粘着剤、ポリアミド系粘着剤、アクリル系粘着剤、シリコン系粘着剤、又はこれらの組み合わせを含む。例えば、第１粘着層はアクリル系粘着剤又はシリコン系粘着剤である。
【００７７】
第１粘着層に含まれる粘着剤は任意の形態を有し、例えば活性エネルギー線硬化型粘着剤、溶媒型（溶液型）粘着剤、ホットメルト型粘着剤、エマルジョン型粘着剤等である。例えば、第１粘着層はＯＣＡ（Ｏｐｔｉｃａｌｌｙ  Ｃｌｅａｒ  Ａｄｈｅｓｉｖｅ）のような粘着剤を含み、ＯＣＲ（ＯｐｔｉｃａｌｌｙＣｌｅａｒＲｅｓｉｎ）のような粘着剤を含むこともできる。
【００７８】
第１粘着層は粘着シート又は粘着フィルム等の形態を有するが、これに限定されることではない。これに限定されることではないが、第１粘着層は約１０μｍ乃至約３０μｍの厚さを有する。第１粘着層の厚さが１０μｍ未満である場合、粘着効果が不十分であり、３０μｍ超える場合、粘着部材の全体厚さが必要以上に厚くなって、薄型化の趨勢に応えることができない問題点がある。
【００７９】
第１粘着層の中で第１光吸収染料の重量％は第１粘着層の厚さにしたがって適切に調節されることができる。一般的に、第１粘着層の厚さが厚くなるほど、第１光吸収染料の重量％は小さくなる。第１粘着層の中で第１光吸収染料の重量％は、例えば５重量％乃至３０重量％である。第１光吸収染料の重量％が５重量％未満である場合、光吸収効果が不十分であり、３０重量％を超える場合、第１粘着層の粘着力が低下されるか、或いは第１光吸収染料による着色で外観不良等の問題が発生する。
【００８０】
第１粘着層は必要によって粘着剤及び第１光吸収染料以外の添加剤をさらに含んでもよい。添加剤は本技術分野で公知である一般的なものであれば、制限無しで採用することができる。添加剤の非制限的な例としては架橋剤、光安定化剤、架橋促進剤、酸化防止剤等を挙げることができる。
【００８１】
図６は本発明の一実施形態に係る表示装置の光波長領域別光透過率を示したグラフである。
【００８２】
図６を参照すれば、複数の機能層１２０の中で第１光吸収染料を含む機能層は３８０ｎｍ超過７８０ｎｍ以下の波長領域での光透過率が波長領域別に異なる。具体的に、複数の機能層１２０の中で第１光吸収染料を含む機能層は３８０ｎｍ超過４００ｎｍ以下の波長領域での光透過率が５％以下である。複数の機能層１２０の中で第１光吸収染料を含む機能層は３８０ｎｍ超過４００ｎｍ以下の波長領域での光透過率が０％超過５％以下であり、前記範囲内で光透過率は低いほど、望ましい。例えば、複数の機能層１２０の中で第１光吸収染料を含む機能層は３８０ｎｍ超過４００ｎｍ以下の波長領域での光透過率が３％以下、２％以下、１％以下、又は０．５％以下である。
【００８３】
本明細書で、“光透過率”とは対象物（例えば、第１粘着層）に入射される光量を１００％とした時、対象物を通過して出る光量を意味する。“光透過率”は本技術分野に公知された一般的な方法で測定されることができる。例えば、Ａｇｉｌｅｎｔ社のＣａｒｙ  １００  ＵＶ−ｖｉｓ又はＦＩＬＭＥＴＲＩＣＳ  Ｆ１０−ＲＴ−ＵＶ装備等を利用して測定することができる。但し、これによって限定されることではない。
【００８４】
複数の機能層１２０の中で第１光吸収染料を含む機能層は４００ｎｍ超過４１０ｎｍ以下の波長領域での光透過率が６５％以下である。４０５ｎｍ付近の光透過率が６５％以下であることが望ましく、３５％以下であることがより望ましい。複数の機能層１２０の中で第１光吸収染料を含む機能層は４００ｎｍ超過４１０ｎｍ以下の波長領域での光透過率が５％超過６５％以下でああり、前記範囲内で光透過率は低いほど、望ましい。光透過率が６５％を超過する場合、４００ｎｍ超過４１０ｎｍ以下の波長領域の光を効果的に遮断できない問題点がある。
【００８５】
複数の機能層１２０の中で第１光吸収染料を含む機能層は４１０ｎｍ超過７８０ｎｍ以下の波長領域での光透過率が６５％超過１００％未満でああり、前記範囲内で光透過率が高いほど、望ましい。４１０ｎｍ超過波長領域での光透過率が６５％以下である場合、表示パネルから出射される青色光効率が阻害されることがある。４１０ｎｍ超過波長領域での光透過率を６５％超過に調節して、青色光効率の阻害を最小化することができる。４１０ｎｍ超過波長領域での光透過率が６５％以下である場合、表示パネルが多様な色を円滑に具現するのに難しさが発生する。
【００８６】
図７は本発明の一実施形態に係る表示装置を概略的に示した斜視図である。図８は本発明の一実施形態に係る表示装置を概略的に示した斜視図である。図９は本発明の一実施形態に係る表示装置を概略的に示した斜視図である。
【００８７】
図７乃至図９を参照すれば、本発明の一実施形態に係る表示装置１０は必要によって追加の構成要素をさらに含むことができる。追加の構成要素は本技術分野で公知である一般的なものであれば、制限無しで採用することができる。
【００８８】
図７を参照すれば、本発明の一実施形態に係る表示装置１０は表示パネル２００及び偏光部材１００の間に配置された第２粘着層３００をさらに含む。第２粘着層３００の一面は偏光部材１００と接し、第２粘着層３００の他面は表示パネル２００と接する。第２粘着層３００は両面粘着層として機能をする。
【００８９】
図８を参照すれば、本発明の一実施形態に係る表示装置１０は表示パネル２００及び偏光部材１００の間に配置されたタッチセンシングユニット４００をさらに含み、第２粘着層３００は表示パネル２００及びタッチセンシングユニット４００の間に配置される。但し、これによって限定されることはなく、タッチセンシングユニット４００は表示パネル２００の上面に直接配置（ｄｉｒｅｃｔｌｙ  ｄｉｓｐｏｓｅｄｏｎ）されてもよい。
【００９０】
第２粘着層３００は３８０ｎｍ超過４５０ｎｍ以下の波長領域の光を吸収する第２光吸収染料を含む。但し、これによって限定されることはなく、第２粘着層３００は粘着する機能のみを有し、第２光吸収染料を含まなくともよい。
【００９１】
第２光吸収染料は３８０ｎｍ超過４５０ｎｍ以下領域の光を吸収することであれば、制限無しで採用することができる。第２光吸収染料は第１光吸収染料と同一であるが、これによって限定されることはなく、互いに異なっていてもよい。第２光吸収染料はベンゾトリアゾール系、ベンゾフェノン系、サリチル酸系、サリチラート系、シアノアクリレート系、シンナメート系、オキサニリド系、ポリスチレン系、ポリフェロセニルシラン系、メチン系、アゾメチン系、トリアジン系、パラ−アミノ安息香酸系、桂皮酸系、ウロカニン酸系又はこれらの組み合せを含むことができる。
【００９２】
第２光吸収染料は、例えば２−（２−ヒドロキシフェニル）−ベンゾトリアゾール（２−（２−ｈｙｄｒｏｘｙｐｈｅｎｙｌ）−ｂｅｎｚｏｔｒｉａｚｏｌｅ）誘導体を単独又は２種以上の組み合せで含む。但し、これに限定されるものではない。
【００９３】
第２光吸収染料は４００ｎｍ以上４５０ｎｍ以下の波長領域の光を吸収する。
【００９４】
第２光吸収染料は３８０ｎｍ超過４１０ｎｍ以下の最大吸収波長を有する染料である。第２光吸収染料は４００ｎｍ以上４１０ｎｍ以下の波長領域の光を吸収する。
【００９５】
第２粘着層３００に含まれる粘着剤は本技術分野に一般的なものであれば、制限無しで採用することができる。例えば、第２粘着層３００はウレタン系粘着剤、弗素系粘着剤、エポキシ系粘着剤、ポリエステル系粘着剤、ポリアミド系粘着剤、アクリル系粘着剤、シリコン系粘着剤、又はこれらの組み合せを含む。例えば、第２粘着層３００はアクリル系粘着剤又はシリコン系粘着剤である。
【００９６】
第２粘着層３００に含まれる粘着剤は任意の形態を有し、例えば活性エネルギー線硬化型粘着剤、溶媒型（溶液型）粘着剤、ホットメルト型粘着剤、エマルジョン型粘着剤等である。例えば、第２粘着層３００はＯＣＡ（Ｏｐｔｉｃａｌｌｙ  Ｃｌｅａｒ  Ａｄｈｅｓｉｖｅ）のような粘着剤を含んでもよく、ＯＣＲ（Ｏｐｔｉｃａｌｌｙ  Ｃｌｅａｒ  Ｒｅｓｉｎ）のような粘着剤を含んでもよい。
【００９７】
第２粘着層３００は粘着シート又は粘着フィルム等の形態を有するが、これに限定されることではない。第２粘着層３００は、例えば約２０μｍ乃至約５０μｍの厚さを有する。第２粘着層３００の厚さは第１粘着層の厚さより厚い。第２粘着層３００の厚さが２０μｍ未満である場合、粘着効果が不十分であり、５０μｍを超える場合、粘着部材の全体厚さが必要以上に厚くなって、薄型化の趨勢に応えない問題点がある。
【００９８】
第２粘着層３００の中で第２光吸収染料の重量％は第２粘着層３００の厚さにしたがって適切に調節されることができる。一般的に、第２粘着層３００の厚さが厚くなるほど、第２光吸収染料の重量％は小さくなる。例えば、第２粘着層３００の中で第２光吸収染料の重量％は０．５重量％乃至１５重量％である。第２光吸収染料の重量％が０．５重量％未満である場合、光吸収効果が不十分であり、１５重量％を超える場合、第２粘着層３００の粘着力が低下されるか、或いは第２光吸収染料による着色で外観不良等の問題が発生する。
【００９９】
第２粘着層３００は必要によって粘着剤及び第２光吸収染料以外の添加剤をさらに含む。添加剤に関する説明は第１粘着層で説明したものと同一である。
【０１００】
第２粘着層３００は３８０ｎｍ超過７８０ｎｍ以下の波長領域での光透過率が波長領域別に異なる。具体的に、第２粘着層３００は３８０ｎｍ超過４００ｎｍ以下の波長領域での光透過率が５％以下である。第２粘着層３００は３８０ｎｍ超過４００ｎｍ以下の波長領域での光透過率が０％超過５％以下であり、前記範囲内で光透過率は低くなるほど、望ましい。例えば、第２粘着層３００は３８０ｎｍ超過４００ｎｍ以下の波長領域での光透過率が３％以下、２％以下、１％以下、又は０．５％以下である。
【０１０１】
第２粘着層３００は４００ｎｍ超過４１０ｎｍ以下の波長領域での光透過率が６５％以下である。４０５ｎｍ付近の光透過率が６５％以下であることが望ましく、３５％以下であることがより望ましい。第２粘着層３００は４００ｎｍ超過４１０ｎｍ以下の波長領域での光透過率が５％超過６５％以下であり、前記範囲内で光透過率は低くなるほど、望ましい。光透過率が６５％を超過する場合、４００ｎｍ超過４１０ｎｍ以下の波長領域の光を効果的に遮断できない問題点がある。
【０１０２】
第２粘着層３００は４１０ｎｍ超過７８０ｎｍ以下の波長領域での光透過率が６５％超過１００％未満であり、前記範囲内で光透過率が高いほど、望ましい。４１０ｎｍ超過波長領域での光透過率が６５％以下である場合、表示パネルから出射される青色光効率が阻害される問題点がある。
【０１０３】
図９を参照すれば、本発明の一実施形態に係る表示装置１０は偏光部材１００上に配置されたウインドー部材５００をさらに含む。ウインドー部材５００は外部衝撃から偏光部材１００及び表示パネル２００を保護する機能を有する。図示しないが、ウインドー部材５００の偏光部材１００と対向する面の上にはブラックマトリックス（ｂｌａｃｋ  ｍａｔｒｉｘ）が配置されてもよい。ウインドー部材５００は本技術分野で公知である一般的なものであれば、制限無しで採用することができる。
【０１０４】
図１０は図９のＩＩ−ＩＩ’線に対応して概略的に示した断面図である。図１１は図９のＩＩ−ＩＩ’線に対応して概略的に示した断面図である。図１２は図９のＩＩ−ＩＩ’線に対応して概略的に示した断面図である。
【０１０５】
図１０及び図１１を参照すれば、本発明の一実施形態に係る表示装置１０は偏光部材１００及びウインドー部材５００の間に配置された第３粘着層をさらに含む。第３粘着層６００の一面は偏光部材１００と接し、第３粘着層６００の他面はウインドー部材５００と接する。但し、これによって限定されることはなく、偏光部材１００及び第３粘着層６００の間又は第３粘着層６００及びウインドー部材５００の間にタッチセンシングユニット（図示せず）が配置されてもよい。第３粘着層６００は両面粘着層として機能をする。
【０１０６】
図１０を参照すれば、偏光部材１００及びウインドー部材５００の間にタッチセンシングユニット４００が配置され、第３粘着層６００は偏光部材１００とタッチセンシングユニット４００との間に配置された第１サブ粘着層６１０、及びタッチセンシングユニット４００とウインドー部材５００との間に第２サブ粘着層６２０を含む。但し、これによって限定されることはなく、図１１を参照すれば、タッチセンシングユニット４００は偏光部材１００及び表示パネル２００の間に配置される。タッチセンシングユニット４００は粘着層を介して表示パネル２００上に配置されてもよく、表示パネル２００上に直接配置されてもよい。
【０１０７】
本発明の実施形態は多様に変更されることができ、図１２を参照すれば、第３粘着層６００は偏光部材１００と表示パネル２００との間に配置された第２サブ粘着層６２０を含むことができる。
【０１０８】
第３粘着層６００は３８０ｎｍ超過４５０ｎｍ以下の波長領域の光を吸収する第３光吸収染料を含む。第３粘着層６００が第１サブ粘着層６１０及び第２サブ粘着層６２０を含む場合、第１サブ粘着層６１０及び第２サブ粘着層６２０の中で少なくとも１つが第３光吸収染料を含む。但し、これによって限定されることはなく、第３粘着層６００は粘着する機能のみを有し、第３光吸収染料を含まなくともよい。
【０１０９】
第３光吸収染料は３８０ｎｍ超過４５０ｎｍ以下領域の光を吸収するものであれば、制限無しで採用することができる。第３光吸収染料は第１光吸収染料と同一であるが、これによって限定されることはなく、第１光吸収染料と異なってもよい。第３光吸収染料は例えば、ベンゾトリアゾール系、ベンゾフェノン系、サリチル酸系、サリチラート系、シアノアクリレート系、シンナメート系、オキサニリド系、ポリスチレン系、ポリフェロセニルシラン系、メチン系、アゾメチン系、トリアジン系、パラ−アミノ安息香酸系、桂皮酸系、ウロカニン酸系又はこれらの組み合せを含む。
【０１１０】
第３光吸収染料は、例えば２−（２−ヒドロキシフェニル）−ベンゾトリアゾール（２−（２−ｈｙｄｒｏｘｙｐｈｅｎｙｌ）−ｂｅｎｚｏｔｒｉａｚｏｌｅ）誘導体を単独又は２種以上の組み合せで含む。但し、これに限定されるものではない。
【０１１１】
第３光吸収染料は４００ｎｍ以上４５０ｎｍ以下の波長領域の光を吸収する。
【０１１２】
第３光吸収染料は３８０ｎｍ超過４１０ｎｍ以下の最大吸収波長を有する染料である。第３光吸収染料は４００ｎｍ以上４１０ｎｍ以下の波長領域の光を吸収する。
【０１１３】
第３粘着層６００に含まれる粘着剤は本技術分野に一般的なものであれば、制限無しで採用することができる。例えば、第３粘着層６００はウレタン系粘着剤、弗素系粘着剤、エポキシ系粘着剤、ポリエステル系粘着剤、ポリアミド系粘着剤、アクリル系粘着剤、シリコン系粘着剤、又はこれらの組み合せを含む。例えば、第３粘着層６００はアクリル系粘着剤又はシリコン系粘着剤である。
【０１１４】
第３粘着層６００に含まれる粘着剤は任意の形態を有し、例えば活性エネルギー線硬化型粘着剤、溶媒型（溶液型）粘着剤、ホットメルト型粘着剤、エマルジョン型粘着剤等である。例えば、第３粘着層６００はＯＣＡ（Ｏｐｔｉｃａｌｌｙ  Ｃｌｅａｒ  Ａｄｈｅｓｉｖｅ）のような粘着剤を含んでもよく、ＯＣＲ（Ｏｐｔｉｃａｌｌｙ  Ｃｌｅａｒ  Ｒｅｓｉｎ）のような粘着剤を含んでもよい。
【０１１５】
第３粘着層６００は粘着シート又は粘着フィルム等の形態を有するが、これに限定されるものではない。第３粘着層６００は例えば、約７０μｍ乃至約２００μｍの厚さを有する。第３粘着層６００の厚さは第１粘着層の厚さより厚い。第３粘着層６００の厚さは第２粘着層３００の厚さより厚い。第３粘着層６００の厚さが７０μｍ未満である場合、粘着効果が不十分であり、層間剥離が発生する恐れがあり、２００μｍを超える場合、薄型化の趨勢に応えることができない問題点がある。
【０１１６】
第３粘着層６００の中で第３光吸収染料の重量％は第３粘着層６００の厚さにしたがって適切に調節されることができる。一般的に、第３粘着層６００の厚さが厚くなるほど、第３光吸収染料の重量％は小さくなる。例えば、第３粘着層６００の中で第３光吸収染料の重量％は０．１重量％乃至１０重量％である。第３光吸収染料の重量％が０．１重量％未満である場合、光吸収効果が不十分であり、１０重量％を超える場合、第３粘着層６００の粘着力が低下されるか、或いは第３光吸収染料による着色で外観不良等の問題が発生する。
【０１１７】
第３粘着層６００は必要によって粘着剤及び第３光吸収染料以外の添加剤をさらに含む。添加剤に関する説明は第１粘着層で説明したものと同一である。
【０１１８】
第３粘着層６００は３８０ｎｍ超過７８０ｎｍ以下の波長領域での光透過率が波長領域別に異なる。具体的に、第３粘着層６００は３８０ｎｍ超過４００ｎｍ以下の波長領域での光透過率が５％以下である。第３粘着層６００は３８０ｎｍ超過４００ｎｍ以下の波長領域での光透過率が０％超過５％以下であり、前記範囲内で光透過率は低くなるほど、望ましい。例えば、第３粘着層６００は３８０ｎｍ超過４００ｎｍ以下の波長領域での光透過率が３％以下、２％以下、１％以下又は０．５％以下である。
【０１１９】
第３粘着層６００は４００ｎｍ超過４１０ｎｍ以下の波長領域での光透過率が６５％以下である。４０５ｎｍ付近の光透過率が６５％以下であることが望ましく、３５％以下であることがより望ましい。第３粘着層６００は４００ｎｍ超過４１０ｎｍ以下の波長領域での光透過率が５％超過６５％以下であり、前記範囲内で光透過率は低くなるほど、望ましい。光透過率が６５％を超過する場合、４００ｎｍ超過４１０ｎｍ以下の波長領域の光を効果的に遮断できない問題点がある。
【０１２０】
第３粘着層６００は４１０ｎｍ超過７８０ｎｍ以下の波長領域での光透過率が６５％超過１００％未満であり、前記範囲内で光透過率が高いほど、望ましい。４１０ｎｍ超過波長領域での光透過率が６５％以下である場合、表示パネルから出射される青色光効率が阻害される問題点がある。
【０１２１】
図１を参照すれば、表示パネル２００は偏光部材１００の下部に配置される。以下では表示パネル２００が有機電界発光表示パネルであることを例として説明したが、これに限定されることではなく、表示パネル２００は液晶表示パネル（ｌｉｑｕｉｄ  ｃｒｙｓｔａｌ  ｄｉｓｐｌａｙ  ｐａｎｅｌ）、プラズマ表示パネル（ｐｌａｓｍａ  ｄｉｓｐｌａｙ  ｐａｎｅｌ）、電気泳動表示パネル（ｅｌｅｃｔｒｏｐｈｏｒｅｔｉｃ  ｄｉｓｐｌａｙ  ｐａｎｅｌ）、ＭＥＭＳ表示パネル（ｍｉｃｒｏｅｌｅｃｔｒｏｍｅｃｈａｎｉｃａｌ  ｓｙｓｔｅｍ  ｄｉｓｐｌａｙ  ｐａｎｅｌ）及びエレクトロ・ウェッティング表示パネル（ｅｌｅｃｔｒｏｗｅｔｔｉｎｇ  ｄｉｓｐｌａｙ  ｐａｎｅｌ）等であってもよい。
【０１２２】
図１３は本発明の一実施形態に係る表示装置を概略的に示した斜視図である。
【０１２３】
図１３を参照すれば、本発明の一実施形態による表示装置１０は表示領域ＤＡ及び非表示領域ＮＤＡを含む。表示領域ＤＡは映像を表示する。表示装置１０の厚さ方向から見た時、表示領域ＤＡは大略的に長方形状を有するが、これに限定されるものではない。
【０１２４】
表示領域ＤＡは複数の画素領域ＰＡを含む。画素領域ＰＡはマトリックス状に配置される。画素領域ＰＡは画素定義膜（図１６のＰＤＬ）によって定義される。画素領域ＰＡは複数の画素（図１４のＰＸ）の各々を含む。
【０１２５】
非表示領域ＮＤＡは映像を表示しない。表示装置１０を厚さ方向から見た時、非表示領域ＮＤＡは、例えば表示領域ＤＡを囲む。非表示領域ＮＤＡは第１方向ＤＲ１及び第１方向ＤＲ１と交差する第２方向ＤＲ２に表示領域ＤＡと隣接する。
【０１２６】
図１４は本発明の一実施形態に係る表示装置に含まれる画素の中で１つの回路図である。図１５は本発明の一実施形態に係る表示装置に含まれる画素の中で１つを示した平面図である。図１６は図１４のＩＩＩ−ＩＩＩ’線に対応して概略的に示した断面図である。
【０１２７】
図１４及び図１５を参照すれば、画素ＰＸの各々はゲート配線ＧＬ、データ配線ＤＬ、及び駆動電圧配線ＤＶＬからなされた配線部と連結される。画素ＰＸの各々は配線部に連結された薄膜トランジスタＴＦＴ１、ＴＦＴ２、薄膜トランジスタＴＦＴ１、ＴＦＴ２に連結された有機電界発光素子ＯＥＬ、及びキャパシターＣｓｔを含む。
【０１２８】
本発明の一実施形態では１つの画素が１つのゲート配線、１つのデータ配線及び１つの駆動電圧配線と連結されることを例として図示したが、これに限定されるものではなく、複数の画素ＰＸが１つのゲート配線、１つのデータ配線及び１つの駆動電圧配線と連結されることができる。また、１つの画素は少なくとも１つのゲート配線、少なくとも１つのデータ配線、及び少なくとも１つの駆動電圧配線と連結されてもよい。
【０１２９】
ゲート配線ＧＬは第１方向ＤＲ１に延長される。データ配線ＤＬはゲート配線ＧＬと交差する第２方向ＤＲ２に延長される。駆動電圧配線ＤＶＬはデータ配線ＤＬと実質的に同一の方向、即ち第２方向ＤＲ２に延長される。ゲート配線ＧＬは薄膜トランジスタＴＦＴ１、ＴＦＴ２に走査信号を伝達し、データ配線ＤＬは薄膜トランジスタＴＦＴ１、ＴＦＴ２にデータ信号を伝達し、駆動電圧配線ＤＶＬは薄膜トランジスタＴＦＴ１、ＴＦＴ２に駆動電圧を提供する。
【０１３０】
画素ＰＸの各々は特定カラーの光、例えば赤色光、緑色光、青色光の中で１つを出射する。カラー光の種類は上記したものに限定されなく、例えば、シアン光、マゼンタ光、イエロー光等が追加されることができる。画素ＰＸの各々が白色光を出射するものであってもよい。
【０１３１】
薄膜トランジスタＴＦＴ１、ＴＦＴ２は有機電界発光素子ＯＥＬを制御するための駆動薄膜トランジスタＴＦＴ２と、駆動薄膜トランジスタＴＦＴ２をスイッチングするスイッチング薄膜トランジスタＴＦＴ１を含むことができる。本発明の一実施形態では画素ＰＸの各々が２つの薄膜トランジスタＴＦＴ１、ＴＦＴ２を含むことを説明するが、これに限定されることではなく、画素ＰＸの各々が１つの薄膜トランジスタとキャパシターとを含んでもよく、画素ＰＸの各々が３以上の薄膜トランジスタと２以上のキャパシターとを具備できることもあり得る。
【０１３２】
スイッチング薄膜トランジスタＴＦＴ１は第１ゲート電極ＧＥ１、第１ソース電極ＳＥ１、及び第１ドレーン電極ＤＥ１を含む。第１ゲート電極ＧＥ１はゲート配線ＧＬに連結され、第１ソース電極ＳＥ１はデータ配線ＤＬに連結される。第１ドレーン電極ＤＥ１は第５コンタクトホールＣＨ５によって第１共通電極ＣＥ１と連結される。スイッチング薄膜トランジスタＴＦＴ１はゲート配線ＧＬに印加される走査信号にしたがってデータ配線ＤＬに印加されるデータ信号を駆動薄膜トランジスタＴＦＴ２に伝達する。
【０１３３】
駆動薄膜トランジスタＴＦＴ２は第２ゲート電極ＧＥ２、第２ソース電極ＳＥ２、及び第２ドレーン電極ＤＥ２を含む。第２ゲート電極ＧＥ２は第１共通電極ＣＥ１に連結される。第２ソース電極ＳＥ２は駆動電圧配線ＤＶＬに連結される。第２ドレーン電極ＤＥ２は第３コンタクトホールＣＨ３によって第１電極ＥＬ１と連結される。
【０１３４】
第１電極ＥＬ１は駆動薄膜トランジスタＴＦＴ２の第２ドレーン電極ＤＥ２と連結される。第２電極ＥＬ２には共通電圧が印加され、発光層ＥＭＬは駆動薄膜トランジスタＴＦＴ２の出力信号にしたがって光を出射することによって映像を表示する。
【０１３５】
キャパシターＣｓｔは駆動薄膜トランジスタＴＦＴ２の第２ゲート電極ＧＥ２と第２ソース電極ＳＥ２との間に連結され、駆動薄膜トランジスタＴＦＴ２の第２ゲート電極ＧＥ２に入力されるデータ信号を充電し、維持する。キャパシターＣｓｔは第１ドレーン電極ＤＥ１と第６コンタクトホールＣＨ６によって連結される第１共通電極ＣＥ１及び駆動電圧配線ＤＶＬと連結される第２共通電極ＣＥ２を含む。
【０１３６】
図１４乃至図１６を参照すれば、ベース基板ＢＳは通常的に使用することであれば、特別に限定しないが、例えばプラスチック、有機高分子等を含むことができる。ベース基板ＢＳをなす有機高分子としてはＰＥＴ（Ｐｏｌｙｅｔｈｙｌｅｎｅ  ｔｅｒｅｐｈｔｈａｌａｔｅ）、ＰＥＮ（Ｐｏｌｙｅｔｈｙｌｅｎｅ  ｎａｐｈｔｈａｌａｔｅ）、ポリイミド（Ｐｏｌｙｉｍｉｄｅ）、ポリエーテルスルホン等を含むことができる。ベース基板ＢＳはガラス基板である。ベース基板ＢＳは機械的強度、熱的安定性、透明性、表面平滑性、取扱容易性、放水性等を考慮して選択される。ベース基板ＢＳは透明なものである。
【０１３７】
ベース基板ＢＳの上には基板バッファ層（図示せず）が配置される。基板バッファ層（図示せず）はスイッチング薄膜トランジスタＴＦＴ１及び駆動薄膜トランジスタＴＦＴ２に不純物が拡散されることを防ぐ。基板バッファ層（図示せず）は窒化珪素（ＳｉＮｘ）、酸化珪素（ＳｉＯｘ）、窒酸化珪素（ＳｉＯｘＮｙ）等に形成されてもよく、ベース基板ＢＳの材料及び工程条件にしたがって省略されてもよい。
【０１３８】
ベース基板ＢＳの上には第１半導体パターンＳＭ１と第２半導体パターンＳＭ２とが配置される。第１半導体パターンＳＭ１と第２半導体パターンＳＭ２とは半導体素材で形成され、各々スイッチング薄膜トランジスタＴＦＴ１と駆動薄膜トランジスタＴＦＴ２との活性層として動作する。第１半導体パターンＳＭ１と第２半導体パターンＳＭ２とは各々ソース部ＳＡ、ドレーン部ＤＲＡ、及びソース部ＳＡとドレーン部ＤＲＡとの間に配置されたチャンネル領域ＣＡを含む。第１半導体パターンＳＭ１と第２半導体パターンＳＭ２とは各々無機半導体又は有機半導体から選択されて形成される。ソース部ＳＡ及びドレーン部ＤＲＡはＮ型不純物又はＰ型不純物がドーピングされる。
【０１３９】
第１半導体パターンＳＭ１及び第２半導体パターンＳＭ２の上にはゲート絶縁層ＧＩが提供される。ゲート絶縁層ＧＩは第１半導体パターンＳＭ１及び第２半導体パターンＳＭ２をカバーする。ゲート絶縁層ＧＩは有機絶縁物又は無機絶縁物からなされる。
【０１４０】
ゲート絶縁層ＧＩの上には第１ゲート電極ＧＥ１と第２ゲート電極ＧＥ２とが提供される。第１ゲート電極ＧＥ１と第２ゲート電極ＧＥ２とは各々第１半導体パターンＳＭ１と第２半導体パターンＳＭ２とのドレーン部ＤＲＡに対応される領域をカバーするように形成される。
【０１４１】
第１ゲート電極ＧＥ１及び第２ゲート電極ＧＥ２の上には絶縁層ＩＬが配置される。絶縁層ＩＬは第１ゲート電極ＧＥ１及び第２ゲート電極ＧＥ２をカバーする。絶縁層ＩＬは有機絶縁物又は無機絶縁物からなされる。
【０１４２】
絶縁層ＩＬの上には第１ソース電極ＳＥ１と第１ドレーン電極ＤＥ１、第２ソース電極ＳＥ２と第２ドレーン電極ＤＥ２が配置される。第２ドレーン電極ＤＥ２はゲート絶縁層ＧＩ及び絶縁層ＩＬに形成された第１コンタクトホールＣＨ１によって第２半導体パターンＳＭ２のドレーン部ＤＲＡと接触し、第２ソース電極ＳＥ２はゲート絶縁層ＧＩ及び絶縁層ＩＬに形成された第２コンタクトホールＣＨ２によって第２半導体パターンＳＭ２のソース部ＳＡと接触する。第１ソース電極ＳＥ１はゲート絶縁層ＧＩ及び絶縁層ＩＬに形成された第４コンタクトホールＣＨ４によって第１半導体パターンＳＭ１のソース部（図示せず）と接触し、第１ドレーン電極ＤＥ１はゲート絶縁層ＧＩ及び絶縁層ＩＬに形成された第５コンタクトホールＣＨ５によって第１半導体パターンＳＭ１のドレーン部（図示せず）と接触する。
【０１４３】
第１ソース電極ＳＥ１と第１ドレーン電極ＤＥ１、第２ソース電極ＳＥ２と第２ドレーン電極ＤＥ２の上にはパッシベーション層ＰＬが配置される。パッシベーション層ＰＬはスイッチング薄膜トランジスタＴＦＴ１及び駆動薄膜トランジスタＴＦＴ２を保護する保護膜の役割を果たし、その上面を平坦化させる平坦化膜の役割を果たすこともあり得る。
【０１４４】
パッシベーション層ＰＬの上には第１電極ＥＬ１が配置される。第１電極ＥＬ１は、例えば陽極である。第１電極ＥＬ１はパッシベーション層ＰＬに形成される第３コンタクトホールＣＨ３を通じて駆動薄膜トランジスタＴＲ２の第２ドレーン電極ＤＥ２に連結される。
【０１４５】
パッシベーション層ＰＬの上には画素ＰＸの各々に対応するように発光層ＥＭＬを区画する画素定義膜ＰＤＬが配置される。画素定義膜ＰＤＬは第１電極ＥＬ１の上面を露出し、ベース基板ＢＳから突出される。画素定義膜ＰＤＬはこれに限定することではなく、金属−弗素イオン化合物を含むことができる。例えば、画素定義膜ＰＤＬはＬｉＦ、ＢａＦ2、及びＣｓＦの中でいずれか１つの金属−弗素イオン化合物で構成されることができる。金属−弗素イオン化合物は所定の厚さを有する場合、絶縁特性を有する。画素定義膜ＰＤＬの厚さは、例えば１０ｎｍ乃至１００ｎｍである。
【０１４６】
画素定義膜ＰＤＬによって囲まれた領域には有機電界発光素子ＯＥＬが配置される。有機電界発光素子ＯＥＬは第１電極ＥＬ１、有機層ＯＬ、及び第２電極ＥＬ２を含む。有機層ＯＬは発光層ＥＭＬを含む。より具体的に、有機層ＯＬは正孔輸送領域ＨＴＲ、発光層ＥＭＬ、及び電子輸送領域ＥＴＲを含む。有機電界発光素子ＯＥＬは第２電極ＥＬ２上に配置されるキャッピング層ＣＰＬをさらに含む。第１電極ＥＬ１は導電性を有する。第１電極ＥＬ１は画素電極又は陽極である。第１電極ＥＬ１は透過型電極、半透過型電極、又は反射型電極である。第１電極ＥＬ１が透過型電極である場合、第１電極ＥＬ１は透明金属酸化物、例えば、ＩＴＯ（ｉｎｄｉｕｍ  ｔｉｎ  ｏｘｉｄｅ）、ＩＺＯ（ｉｎｄｉｕｍ  ｚｉｎｃ  ｏｘｉｄｅ）、ＺｎＯ（ｚｉｎｃ  ｏｘｉｄｅ）、ＩＴＺＯ（ｉｎｄｉｕｍ  ｔｉｎ  ｚｉｎｃ  ｏｘｉｄｅ）等からなされる。第１電極ＥＬ１が半透過型電極又は反射型電極である場合、第１電極ＥＬ１はＡｌ、Ｃｕ、Ｔｉ、Ｍｏ、Ａｇ、Ｍｇ、Ｐｔ、Ｐｄ、Ａｕ、Ｎｉ、Ｎｄ、Ｉｒ、及びＣｒの中で少なくとも１つを含む。
【０１４７】
第１電極ＥＬ１の上には有機層ＯＬが配置される。有機層ＯＬは発光層ＥＭＬを含む。有機層ＯＬは正孔輸送領域ＨＴＲ及び電子輸送領域ＥＴＲをさらに含む。
【０１４８】
正孔輸送領域ＨＴＲは第１電極ＥＬ１上に配置される。正孔輸送領域ＨＴＲは、正孔注入層、正孔輸送層、バッファ層、及び電子阻止層の中で少なくとも１つを含む。
【０１４９】
正孔輸送領域ＨＴＲは単一物質からなされた単一層、複数の互に異なる物質からなされた単一層、又は複数の互に異なる物質からなされた複数の層を有する多層構造を有することができる。
【０１５０】
例えば、正孔輸送領域ＨＴＲは、複数の互に異なる物質からなされた単一層の構造を有するか、或いは第１電極ＥＬ１から順に積層された正孔注入層／正孔輸送層、正孔注入層／正孔輸送層／バッファ層、正孔注入層／バッファ層、正孔輸送層／バッファ層又は正孔注入層／正孔輸送層／電子阻止層の構造を有することができるが、これに限定されることではない。
【０１５１】
正孔輸送領域ＨＴＲは、真空蒸着法、スピンコーティング法、キャスト法、ＬＢ法（Ｌａｎｇｍｕｉｒ−Ｂｌｏｄｇｅｔｔ）、インクジェットプリンティング法、レーザープリンティング法、レーザー熱転写法（Ｌａｓｅｒ  Ｉｎｄｕｃｅｄ  Ｔｈｅｒｍａｌ  Ｉｍａｇｉｎｇ、ＬＩＴＩ）等のような多様な方法を利用して形成されることができる。
【０１５２】
正孔輸送領域ＨＴＲが正孔注入層を含む場合、正孔輸送領域ＨＴＲは銅フタロシアニン（ｃｏｐｐｅｒｐｈｔｈａｌｏｃｙａｎｉｎｅ）等のフタロシアニン（ｐｈｔｈａｌｏｃｙａｎｉｎｅ）化合物ＤＮＴＰＤ（Ｎ、Ｎ’−ｄｉｐｈｅｎｙｌ−Ｎ、Ｎ’−ｂｉｓ−［４−（ｐｈｅｎｙｌ−ｍ−ｔｏｌｙｌ−ａｍｉｎｏ）−ｐｈｅｎｙｌ］−ｂｉｐｈｅｎｙｌ−４、４’−ｄｉａｍｉｎｅ）、ｍ−ＭＴＤＡＴＡ（４、４’、４”−ｔｒｉｓ（３−ｍｅｔｈｙｌｐｈｅｎｙｌｐｈｅｎｙｌａｍｉｎｏ）ｔｒｉｐｈｅｎｙｌａｍｉｎｅ）、ＴＤＡＴＡ（４、４’４”−Ｔｒｉｓ（Ｎ、Ｎ−ｄｉｐｈｅｎｙｌａｍｉｎｏ）ｔｒｉｐｈｅｎｙｌａｍｉｎｅ）、２ＴＮＡＴＡ（４、４’、４”−ｔｒｉｓ｛Ｎ、−（２−ｎａｐｈｔｈｙｌ）−Ｎ−ｐｈｅｎｙｌａｍｉｎｏ｝−ｔｒｉｐｈｅｎｙｌａｍｉｎｅ）、ＰＥＤＯＴ／ＰＳＳ（Ｐｏｌｙ（３、４−ｅｔｈｙｌｅｎｅｄｉｏｘｙｔｈｉｏｐｈｅｎｅ）／Ｐｏｌｙ（４−ｓｔｙｒｅｎｅｓｕｌｆｏｎａｔｅ）、ＰＡＮＩ／ＤＢＳＡ（Ｐｏｌｙａｎｉｌｉｎｅ／Ｄｏｄｅｃｙｌｂｅｎｚｅｎｅｓｕｌｆｏｎｉｃ  ａｃｉｄ）、ＰＡＮＩ／ＣＳＡ（Ｐｏｌｙａｎｉｌｉｎｅ／Ｃａｍｐｈｏｒ  ｓｕｌｆｏｎｉｃａｃｉｄ）、ＰＡＮＩ／ＰＳＳ（（Ｐｏｌｙａｎｉｌｉｎｅ）／Ｐｏｌｙ（４−ｓｔｙｒｅｎｅｓｕｌｆｏｎａｔｅ）等を含むことができるが、これに限定されることではない。
【０１５３】
正孔輸送領域ＨＴＲが正孔輸送層を含む場合、正孔輸送領域ＨＴＲはＮ−フェニルカルバゾール、ポリビニルカルバゾール等のカルバゾール系誘導体、フルオレン（ｆｌｕｏｒｅｎｅ）系誘導体、ＴＰＤ（Ｎ、Ｎ’−ｂｉｓ（３−ｍｅｔｈｙｌｐｈｅｎｙｌ）−Ｎ、Ｎ’−ｄｉｐｈｅｎｙｌ−［１、１−ｂｉｐｈｅｎｙｌ］−４、４’−ｄｉａｍｉｎｅ）、ＴＣＴＡ（４、４’、４”−ｔｒｉｓ（Ｎ−ｃａｒｂａｚｏｌｙｌ）ｔｒｉｐｈｅｎｙ
ｌａｍｉｎｅ）等のようなトリフェニルアミン系誘導体、ＮＰＢ（Ｎ、Ｎ’−ｄｉ（１−ｎａｐｈｔｈｙｌ）−Ｎ、Ｎ’−ｄｉｐｈｅｎｙｌｂｅｎｚｉｄｉｎｅ）、ＴＡＰＣ（４、４′−Ｃｙｃｌｏｈｅｘｙｌｉｄｅｎｅ  ｂｉｓ［Ｎ、Ｎ−ｂｉｓ（４−ｍｅｔｈｙｌｐｈｅｎｙｌ）ｂｅｎｚｅｎａｍｉｎｅ］）等を含むが、これに限定されることではない。
【０１５４】
正孔輸送領域ＨＴＲは先に言及された物質の以外に、導電性向上のために電荷生成物質をさらに含むことができる。電荷生成物質は正孔輸送領域ＨＴＲ内に均一に又は不均一に分散されていることができる。電荷生成物質は、例えばｐ−ドーパント（ｄｏｐａｎｔ）である。ｐ−ドーパントはキノン（ｑｕｉｎｏｎｅ）誘導体、金属酸化物及びシアノ（ｃｙａｎｏ）基含有化合物の中でいずれか１つであるが、これに限定されることではない。例えば、ｐ−ドーパントの非制限的な例としては、ＴＣＮＱ（Ｔｅｔｒａｃｙａｎｏｑｕｉｎｏｄｉｍｅｔｈａｎｅ）及びＦ４−ＴＣＮＱ（２、３、５、６−ｔｅｔｒａｆｌｕｏｒｏ−ｔｅｔｒａｃｙａｎｏｑｕｉｎｏｄｉｍｅｔｈａｎｅ）等のようなキノン誘導体、タングステン酸化物及びモリブデン酸化物等のような金属酸化物等を挙げられるが、これに限定されることではない。
【０１５５】
発光層ＥＭＬは正孔輸送領域ＨＴＲ上に配置される。発光層ＥＭＬは単一物質からなされた単一層、複数の互に異なる物質からなされた単一層、又は複数の互に異なる物質からなされた複数の層を有する多層構造を有することができる。
【０１５６】
発光層ＥＭＬは通常的に使用する物質であれば、特別に限定されないが、例えば赤色、緑色、及び青色を発光する物質からなされることができ、蛍光物質又は燐光物質を含むことができる。また、発光層ＥＭＬはホスト及びドーパントを含むことができる。
【０１５７】
ホストは通常的に使用する物質であれば、特別に限定しないが、例えばＡｌｑ3（ｔｒｉｓ（８−ｈｙｄｒｏｘｙｑｕｉｎｏｌｉｎｏ）ａｌｕｍｉｎｕｍ）、ＣＢＰ（４、４’−ｂｉｓ（Ｎ−ｃａｒｂａｚｏｌｙｌ）−１、１’−ｂｉｐｈｅｎｙｌ）、ＰＶＫ（ｐｏｌｙ（ｎ−ｖｉｎｙｌｃａｂａｚｏｌｅ）、ＡＤＮ（９、１０−ｄｉ（ｎａｐｈｔｈａｌｅｎｅ−２−ｙｌ）ａｎｔｈｒａｃｅｎｅ）、ＴＣＴＡ（４、４’、４”−Ｔｒｉｓ（ｃａｒｂａｚｏｌ−９−ｙｌ）−ｔｒｉｐｈｅｎｙｌａｍｉｎｅ）、ＴＰＢｉ（１、３、５−ｔｒｉｓ（Ｎ−ｐｈｅｎｙｌｂｅｎｚｉｍｉｄａｚｏｌｅ−２−ｙｌ）ｂｅｎｚｅｎｅ）、ＴＢＡＤＮ（３−ｔｅｒｔ−ｂｕｔｙｌ−９、１０−ｄｉ（ｎａｐｈｔｈ−２−ｙｌ）ａｎｔｈｒａｃｅｎｅ）、ＤＳＡ（ｄｉｓｔｙｒｙｌａｒｙｌｅｎｅ）、ＣＤＢＰ（４、４′−ｂｉｓ（９−ｃａｒｂａｚｏｌｙｌ）−２、２′−ｄｉｍｅｔｈｙｌ−ｂｉｐｈｅｎｙｌ）、ＭＡＤＮ（２−Ｍｅｔｈｙｌ−９、１０−ｂｉｓ（ｎａｐｈｔｈａｌｅｎ−２−ｙｌ）ａｎｔｈｒａｃｅｎｅ）等を使用することができる。
【０１５８】
発光層ＥＭＬが赤色を発光する時、発光層ＥＭＬは、例えばＰＢＤ：Ｅｕ（ＤＢＭ）３（Ｐｈｅｎ）（ｔｒｉｓ（ｄｉｂｅｎｚｏｙｌｍｅｔｈａｎａｔｏ）ｐｈｅｎａｎｔｈｏｒｏｌｉｎｅ  ｅｕｒｏｐｉｕｍ）又はペリレン（Ｐｅｒｙｌｅｎｅ）を含む蛍光物質を含むことができる。発光層ＥＭＬが赤色を発光する時、発光層ＥＭＬに含まれるドーパントは、例えばＰＩＱＩｒ（ａｃａｃ）（ｂｉｓ（１−ｐｈｅｎｙｌｉｓｏｑｕｉｎｏｌｉｎｅ）ａｃｅｔｙｌａｃｅｔｏｎａｔｅ  ｉｒｉｄｉｕｍ）、ＰＱＩｒ（ａｃａｃ）（ｂｉｓ（１−ｐｈｅｎｙｌｑｕｉｎｏｌｉｎｅ）ａｃｅｔｙｌａｃｅｔｏｎａｔｅ  ｉｒｉｄｉｕｍ）、ＰＱＩｒ（ｔｒｉｓ（１−ｐｈｅｎｙｌｑｕｉｎｏｌｉｎｅ）ｉｒｉｄｉｕｍ）及びＰｔＯＥＰ（ｏｃｔａｅｔｈｙｌｐｏｒｐｈｙｒｉｎ  ｐｌａｔｉｎｕｍ）のような金属錯化合物（ｍｅｔａｌ  ｃｏｍｐｌｅｘ）又は有機金属錯体（ｏｒｇａｎｏｍｅｔａｌｌｉｃ  ｃｏｍｐｌｅｘ）から選択することができる。
【０１５９】
発光層ＥＭＬが緑色を発光する時、発光層ＥＭＬは、例えばＡｌｑ3（ｔｒｉｓ（８−ｈｙｄｒｏｘｙｑｕｉｎｏｌｉｎｏ）ａｌｕｍｉｎｕｍ）を含む蛍光物質を含む。発光層ＥＭＬが緑色を発光する時、発光層ＥＭＬに含まれるドーパントは、例えばＩｒ（ｐｐｙ）3（ｆａｃ−ｔｒｉｓ（２−ｐｈｅｎｙｌｐｙｒｉｄｉｎｅ）ｉｒｉｄｉｕｍ）のような金属錯化合物（ｍｅｔａｌ  ｃｏｍｐｌｅｘ）又は有機金属錯体（ｏｒｇａｎｏｍｅｔａｌｌｉｃ  ｃｏｍｐｌｅｘ）から選択することができる。
【０１６０】
発光層ＥＭＬが青色を発光する時、発光層ＥＭＬは、例えばスピロ−ＤＰＶＢｉ（ｓｐｉｒｏ−ＤＰＶＢｉ）、スピロ−６Ｐ（ｓｐｉｒｏ−６Ｐ）、ＤＳＢ（ｄｉｓｔｙｒｙｌ−ｂｅｎｚｅｎｅ）、ＤＳＡ（ｄｉｓｔｙｒｙｌ−ａｒｙｌｅｎｅ）、ＰＦＯ（Ｐｏｌｙｆｌｕｏｒｅｎｅ）系高分子及びＰＰＶ（ｐｏｌｙ（ｐ−ｐｈｅｎｙｌｅｎｅ  ｖｉｎｙｌｅｎｅ）系高分子からなされた群から選択されたいずれか１つを含む蛍光物質を含むことができる。発光層ＥＭＬが青色を発光する時、発光層ＥＭＬに含まれるドーパントは、例えば（４、６−Ｆ２ｐｐｙ）2Ｉｒｐｉｃのような金属錯化合物（ｍｅｔａｌｃｏｍｐｌｅｘ）又は有機金属錯体（ｏｒｇａｎｏｍｅｔａｌｌｉｃ  ｃｏｍｐｌｅｘ）から選択することができる。発光層ＥＭＬに対してはより具体的に後述する。
【０１６１】
電子輸送領域ＥＴＲは発光層ＥＭＬ上に配置される。電子輸送領域ＥＴＲは、電子阻止層、電子輸送層、及び電子注入層の中で少なくとも１つを含むことができるが、これに限定されることではない。
【０１６２】
電子輸送領域ＥＴＲが電子輸送層を含む場合、電子輸送領域ＥＴＲは、Ａｌｑ3（Ｔｒｉｓ（８−ｈｙｄｒｏｘｙｑｕｉｎｏｌｉｎａｔｏ）ａｌｕｍｉｎｕｍ）、ＴＰＢｉ（１、３、５−Ｔｒｉ（１−ｐｈｅｎｙｌ−１Ｈ−ｂｅｎｚｏ［ｄ］ｉｍｉｄａｚｏｌ−２−ｙｌ）ｐｈｅｎｙｌ）、ＢＣＰ（２、９−Ｄｉｍｅｔｈｙｌ−４、７−ｄｉｐｈｅｎｙｌ−１、１０−ｐｈｅｎａｎｔｈｒｏｌｉｎｅ）、Ｂｐｈｅｎ（４、７−Ｄｉｐｈｅｎｙｌ−１、１０−ｐｈｅｎａｎｔｈｒｏｌｉｎｅ）、ＴＡＺ（３−（４−Ｂｉｐｈｅｎｙｌｙｌ）−４−ｐｈｅｎｙｌ−５−ｔｅｒｔ−ｂｕｔｙｌｐｈｅｎｙｌ−１、２、４−ｔｒｉａｚｏｌｅ）、ＮＴＡＺ（４−（Ｎａｐｈｔｈａｌｅｎ−１−ｙｌ）−３、５−ｄｉｐｈｅｎｙｌ−４Ｈ−１、２、４−ｔｒｉａｚｏｌｅ）、ｔＢｕ−ＰＢＤ（２−（４−Ｂｉｐｈｅｎｙｌｙｌ）−５−（４−ｔｅｒｔ−ｂｕｔｙｌｐｈｅｎｙｌ）−１、３、４−ｏｘａｄｉａｚｏｌｅ）、ＢＡｌｑ（Ｂｉｓ（２−ｍｅｔｈｙｌ−８−ｑｕｉｎｏｌｉｎｏｌａｔｏ−Ｎ１、Ｏ８）−（１、１’−Ｂｉｐｈｅｎｙｌ−４−ｏｌａｔｏ）ａｌｕｍｉｎｕｍ）、Ｂｅｂｑ2（ｂｅｒｙｌｌｉｕｍｂｉｓ（ｂｅｎｚｏｑｕｉｎｏｌｉｎ−１０−ｏｌａｔｅ）、ＡＤＮ（９、１０−ｄｉ（ｎａｐｈｔｈａｌｅｎｅ−２−ｙｌ）ａｎｔｈｒａｃｅｎｅ）及びこれらの混合物を含むことができるが、これに限定されることではない。電子輸送層の厚さは約１００Å乃至約１０００Å、例えば約１５０Å乃至約５００Åである。電子輸送層ＥＴＬの厚さが前述したような範囲を満足する場合、実質的な駆動電圧の上昇なしでも満足できる程度の電子輸送特性を得ることができる。
【０１６３】
電子輸送領域ＥＴＲが電子注入層を含む場合、電子輸送領域ＥＴＲは、ＬｉＦ、ＬｉＱ（Ｌｉｔｈｉｕｍｑ  ｕｉｎｏｌａｔｅ）、Ｌｉ2Ｏ、ＢａＯ、ＮａＣｌ、ＣｓＦ、Ｙｂのようなランタノイド族金属、又はＲｂＣｌ、ＲｂＩのようなハロゲン化の金属等が使用されることができるが、これに限定されることではない。また、電子注入層は電子輸送物質と絶縁性の有機金属塩（ｏｒｇａｎｏ  ｍｅｔａｌ  ｓａｌｔ）とが混合された物質からなされる。有機金属塩は、エネルギーバンドギャップ（ｅｎｅｒｇｙ  ｂａｎｄｇａｐ）が約４ｅＶ以上の物質になる。具体的に、例えば有機金属塩は、金属アセテート（ｍｅｔａｌ  ａｃｅｔａｔｅ）、金属ベンゾエート（ｍｅｔａｌ  ｂｅｎｚｏａｔｅ）、金属アセトアセテート（ｍｅｔａｌ  ａｃｅｔｏａｃｅｔａｔｅ）、金属アセチルアセトネート（ｍｅｔａｌ  ａｃｅｔｙｌａｃｅｔｏｎａｔｅ）、又は金属ステアレート（ｓｔｅａｒａｔｅ）を含むことができる。電子注入層の厚さは約１Å乃至約１００Å、約３Å乃至約９０Åである。電子注入層の厚さが前述したような範囲を満足する場合、実質的な駆動電圧の上昇なしでも満足できる程度の電子注入特性を得ることができる。
【０１６４】
電子輸送領域ＥＴＲは、先に言及したように、正孔阻止層を含む。正孔阻止層は、例えばＢＣＰ（２、９−ｄｉｍｅｔｈｙｌ−４、７−ｄｉｐｈｅｎｙｌ−１、１０−ｐｈｅｎａｎｔｈｒｏｌｉｎｅ）及びＢｐｈｅｎ（４、７−ｄｉｐｈｅｎｙｌ−１、１０−ｐｈｅｎａｎｔｈｒｏｌｉｎｅ）の中で少なくとも１つを含むことができるが、これに限定されることではない。
【０１６５】
第２電極ＥＬ２は電子輸送領域ＥＴＲ上に配置される。第２電極ＥＬ２は共通電極又は陰極である。
【０１６６】
第２電極ＥＬ２は透過型電極、半透過型電極、又は反射型電極である。第２電極ＥＬ２が透過型電極である場合、第２電極ＥＬ２はＬｉ、Ｃａ、ＬｉＦ／Ｃａ、ＬｉＦ／Ａｌ、Ａｌ、Ｍｇ、ＢａＦ、Ｂａ、Ａｇ又はこれらの化合物や混合物（例えば、ＡｇとＭｇとの混合物）を含むことができる。
【０１６７】
第２電極ＥＬ２が半透過型の電極又は反射型電極である場合、第２電極ＥＬ２はＡｇ、Ｍｇ、Ｃｕ、Ａｌ、Ｐｔ、Ｐｄ、Ａｕ、Ｎｉ、Ｎｄ、Ｉｒ、Ｃｒ、Ｌｉ、Ｃａ、ＬｉＦ／Ｃａ、ＬｉＦ／Ａｌ、Ｍｏ、Ｔｉ又はこれらの化合物、或いは混合物（例えば、ＡｇとＭｇとの混合物）を含むことができる。又は前記物質で形成された反射膜や半透過膜及びＩＴＯ（ｉｎｄｉｕｍ  ｔｉｎ  ｏｘｉｄｅ）、ＩＺＯ（ｉｎｄｉｕｍ  ｚｉｎｃ  ｏｘｉｄｅ）、ＺｎＯ（ｚｉｎｃ  ｏｘｉｄｅ）、ＩＴＺＯ（ｉｎｄｉｕｍ  ｔｉｎ  ｚｉｎｃ  ｏｘｉｄｅ）等で形成された透明導電膜を含む複数の層構造であってもよい。
【０１６８】
図示せずが、第２電極ＥＬ２は補助電極と連結されることができる。補助電極は本技術分野で公知である材料であれば、制限無しで採用されることができる。例えば、補助電極はＬｉ、Ｃａ、ＬｉＦ／Ｃａ、ＬｉＦ／Ａｌ、Ａｌ、Ｍｇ、ＢａＦ、Ｂａ、Ａｇ、又はこれらの化合物や混合物（例えば、ＡｇとＭｇとの混合物）を含む。但し、これによって限定されることではなく、補助電極はＩＴＯ（ｉｎｄｉｕｍ  ｔｉｎ  ｏｘｉｄｅ）、ＩＺＯ（ｉｎｄｉｕｍ  ｚｉｎｃ  ｏｘｉｄｅ）、ＺｎＯ（ｚｉｎｃ  ｏｘｉｄｅ）、又はＩＴＺＯ（ｉｎｄｉｕｍ  ｔｉｎ  ｚｉｎｃ  ｏｘｉｄｅ）を含んでもよい。例えば、補助電極は第２電極ＥＬ２と連結されて、第２電極ＥＬ２の抵抗値を低くする機能を有する。
【０１６９】
有機電界発光素子ＯＥＬが前面発光型である場合、第１電極ＥＬ１は反射型電極であり、第２電極ＥＬ２は透過型電極又は半透過型電極である。有機電界発光素子ＯＥＬが背面発光型である場合、第１電極ＥＬ１は透過型電極又は半透過型電極であり、第２電極ＥＬ２は反射型電極である。
【０１７０】
有機電界発光素子ＯＥＬで、第１電極ＥＬ１と第２電極ＥＬ２とに各々電圧が印加されることによって、第１電極ＥＬ１から注入された正孔（ｈｏｌｅ）は、正孔輸送領域ＨＴＲを経て発光層ＥＭＬに移動され、第２電極ＥＬ２から注入された電子が電子輸送領域ＥＴＲを経て発光層ＥＭＬに移動される。電子と正孔とは発光層ＥＭＬで再結合して励起子（ｅｘｃｉｔｏｎ）を生成し、励起子が励起状態で底状態に落ちながら、発光するようになる。
【０１７１】
第２電極ＥＬ２上にキャッピング層ＣＰＬが配置される。キャッピング層ＣＰＬは有機電界発光素子ＯＥＬの光路長さを調節して光学干渉距離の調整を行う。キャッピング層ＣＰＬは水分及び／又は酸素から有機層ＯＬを保護する機能も有する。キャッピング層ＣＰＬは必要によって、光学的特性が与えられ、例えば光抽出効率を向上させる機能も有することができる。
【０１７２】
キャッピング層ＣＰＬは３８０ｎｍ超過４５０ｎｍ以下の波長領域の光を吸収する有機材料で形成される。有機材料は、例えば下記の化合物の中で少なくとも１つを含む。但し、これによって限定されることではない。
【０１７３】
【化１】
2017198991.tif 000003
【０１７４】
キャッピング層ＣＰＬは本技術分野で公知である一般的なキャッピング層材料及び３８０ｎｍ超過４５０ｎｍ以下の波長領域の光を吸収する第４光吸収染料を含む。この場合、キャッピング層ＣＰＬは、例えばポリイミド樹脂、エポキシ樹脂、アクリル樹脂等のような透明有機物質を含む。但し、これによって限定されることはなく、キャッピング層ＣＰＬはシリコン酸化物、シリコン窒化物、シリコン酸窒化物等のような無機物質を含んでもよい。
【０１７５】
第４光吸収染料は前述した第１光吸収染料と同一であってもよく、或いは異なってもよい。第４光吸収染料はベンゾトリアゾール系、ベンゾフェノン系、サリチル酸系、サリチラート系、シアノアクリレート系、シンナメート系、オキサニリド系、ポリスチレン系、ポリフェロセニルシラン系、メチン系、アゾメチン系、トリアジン系、パラ−アミノ安息香酸系、桂皮酸系、ウロカニン酸系又はこれらの組み合わせを含むことができる。
【０１７６】
第４光吸収染料は４００ｎｍ以上４５０ｎｍ以下の波長領域の光を吸収する。
【０１７７】
第４光吸収染料は３８０ｎｍ超過４１０ｎｍ以下の最大吸収波長を有する染料である。第４光吸収染料は４００ｎｍ以上４１０ｎｍ以下の波長領域の光を吸収する。
【０１７８】
キャッピング層ＣＰＬはこれに限定されることではないが、２０ｎｍ乃至２００ｎｍの厚さを有する。例えば、キャッピング層ＣＰＬは６０ｎｍ乃至８０ｎｍの厚さを有する。キャッピング層ＣＰＬの厚さが２０ｎｍ未満である場合、キャッピング層ＣＰＬが円滑な共振効果を発生せず、キャッピング層ＣＰＬの厚さが２００ｎｍ超過である場合、厚さが必要以上に厚くなって表示装置の薄型化の趨勢に応えない問題点がある。
【０１７９】
キャッピング層ＣＰＬは４００ｎｍ超過４１０ｎｍ以下の波長領域での光透過率が６５％以下である。４０５ｎｍ付近の光透過率が６５％以下であることが望ましい。例えば、キャッピング層ＣＰＬの４００ｎｍ超過４１０ｎｍ以下の波長領域での光透過率は５％超過６５％以下である。光透過率が６５％超過である場合、有機層ＯＬへ流れ込まれる紫外線及び一部の可視光線を効果的に遮断できないので、有機層ＯＬの劣化を防止できない問題点がある。
【０１８０】
キャッピング層ＣＰＬは４１０ｎｍ超過７８０ｎｍ以下の波長領域での光透過率が６５％超過１００％未満である。光透過率が６５％以下である場合、発光層ＥＭＬから出射される青色光の効率が低下される問題点がある。
【０１８１】
これに限定されることではないが、キャッピング層ＣＰＬは３８０ｎｍ超過４００ｎｍ以下の波長領域での光透過率が５％以下である。例えば、０％超過５％以下である。
【０１８２】
キャッピング層ＣＰＬの光透過率は本技術分野で公知である一般的な方法で測定されることができる。例えば、キャッピング層ＣＰＬの光透過率はシリコン基板に７０ｎｍ厚さのキャッピング層ＣＰＬを形成した後、ＦＩＬＭＥＴＲＩＣＳ  Ｆ１０−ＲＴ−ＵＶ装備又はＦＩＬＭＥＴＲＩＣＳＦ  １０−ＲＴ−ＵＶ装備等を利用して測定される。但し、これによって限定されることではない。
【０１８３】
キャッピング層ＣＰＬ上に封止層ＳＬが配置される。封止層ＳＬは下部に位置した層をカバーする。例えば、封止層ＳＬは第１電極ＥＬ１、有機層ＯＬ、第２電極ＥＬ２、及びキャッピング層ＣＰＬの両側面をカバーする。但し、これによって限定されることではない。
【０１８４】
封止層ＳＬはガラスを含む。封止層ＳＬはガラスで形成される。但し、これによって限定されることはなく、封止層ＳＬは有機物及び無機物の中で少なくとも１つを含でもよい。封止層ＳＬは、例えば互いに交互に積層された複数の無機膜及び複数の有機膜を含む。複数の無機膜は金属酸化物又は金属窒化物を含む単一膜又は積層膜である。例えば、複数の無機膜はＳｉＮｘ、Ａｌ2Ｏ3、ＳｉＯ2、ＴｉＯ2の中でいずれか１つを含む。複数の有機膜は無機膜の内部ストレスを緩和させ、無機膜の欠陥を補完し、平坦化する機能を有する。複数の有機膜各々は高分子に形成され、望ましくはポリエチレンテレフタレート、ポリイミド、ポリカーボネート、エポキシ、ポリエチレン、及びポリアクリレートの中でいずれか１つで形成される単一膜又は積層膜である。
【０１８５】
本発明の一実施形態に係る表示装置１０に含まれる有機電界発光素子ＯＥＬは第１電極ＥＬ１から順に積層された第１正孔輸送層／第２正孔輸送層／発光層／第１電子輸送層／第２電子輸送層／電子注入層／第２電極／キャッピング層／封止層の構造を有することができるが、これに限定されることではない。
【０１８６】
表示パネル２００に含まれる有機層ＯＬは外部で発生する紫外線及び一部の可視光線によって劣化されてしまい、これは画素収縮（ｐｉｘｅｌ  ｓｈｒｉｎｋａｇｅ）現象発生の原因になる。これは表示パネルの発光領域の減少を伴い、結果的に表示パネルの効率が低下され、輝度が減少するようになる。また、有機層ＯＬの劣化は表示パネル２００の色温度の変化を引き起こす。本発明の一実施形態に係る表示装置１０は表示パネル２００上に配置される偏光部材１００の内部に紫外線及び一部の可視光線を吸収する機能層を介在させて、表示パネルの紫外線及び一部の可視光線による劣化を抑制する。本発明の一実施形態に係る表示装置１０は表示パネル２００の外部光による劣化を抑制して画素収縮の問題を最少化して輝度低下の改善及び信頼性向上を具現することができ、色温度の変化率を最小化することができる。
【０１８７】
有機層ＯＬの紫外線及び一部の可視光線による劣化は有機層ＯＬの材料によってその程度で差がある。本発明の一実施形態に係る表示装置１０は表示パネル２００の上部で紫外線及び一部の可視光線を遮断して、有機層ＯＬ材料に関わらす、表示パネル２００劣化を抑制する。
【０１８８】
以下、本発明の一実施形態に係る表示装置に関して説明する。以下では前述した本発明の一実施形態に係る表示装置との差異点を主に具体的に説明し、説明されない部分は先に説明した本発明の一実施形態に係る表示装置に関する説明にしたがう。
【０１８９】
再び図１を参照すれば、本発明の一実施形態に係る表示装置１０は表示パネル２００及び表示パネル２００上に配置された偏光部材１００を含む。偏光部材１００は紫外線及び一部の可視光線を吸収する第５光吸収染料を含む。具体的に、偏光部材１００は３８０ｎｍ超過４５０ｎｍ以下の波長領域の光を吸収する第５光吸収染料を含む。
【０１９０】
第５光吸収染料は前述した第１光吸収染料と同一であってもよく、異なってもよい。特別に説明されない第５光吸収染料に関する説明は第１光吸収染料に関する説明が同様に適用されることができる。
【０１９１】
図１及び図６を参照すれば、偏光部材１００は３８０ｎｍ超過７８０ｎｍ以下の波長領域での光透過率が波長領域別に異なる。具体的に、偏光部材１００は３８０ｎｍ超過４００ｎｍ以下の波長領域での光透過率が５％以下である。偏光部材１００は３８０ｎｍ超過４００ｎｍ以下の波長領域での光透過率が０％超過５％以下であり、前記範囲内で光透過率は低くなるほど、望ましい。例えば、偏光部材１００は３８０ｎｍ超過４００ｎｍ以下の波長領域での光透過率が３％以下、２％以下、１％以下、又は０．５％以下である。
【０１９２】
偏光部材１００は４００ｎｍ超過４１０ｎｍ以下の波長領域での光透過率が６５％以下である。偏光部材１００は４００ｎｍ超過４１０ｎｍ以下の波長領域での光透過率が５％超過６５％以下であり、前記範囲内で光透過率は低くなるほど、望ましい。
【０１９３】
偏光部材１００は４１０ｎｍ超過７８０ｎｍ以下の波長領域での光透過率が６５％超過１００％未満であり、前記範囲内で光透過率が高いほど、望ましい。
【０１９４】
図７乃至図９を参照すれば、本発明の一実施形態に係る表示装置１０は偏光部材の少なくとも一面に配置された第４粘着層３００、６００をさらに含む。
【０１９５】
第４粘着層３００、６００は３８０ｎｍ超過４５０ｎｍ以下の波長領域の光を吸収する第６光吸収染料を含む。但し、これによって限定されることはなく、第４粘着層３００、６００は粘着する機能のみを有し、第６光吸収染料は含まなくともよい。
【０１９６】
第６光吸収染料は第５光吸収染料と同一である。但し、これによって限定されることはなく、第５光吸収染料と異なってもよい。特別に説明されない第６光吸収染料に関する説明は第５光吸収染料に関する説明が同様に適用されることができる。
【０１９７】
第４粘着層３００、６００は両面粘着層として機能をする。第４粘着層３００、６００に含まれる粘着剤は本技術分野に一般的なものであれば、制限無しで採用することができる。例えば、第４粘着層３００、６００はウレタン系粘着剤、弗素系粘着剤、エポキシ系粘着剤、ポリエステル系粘着剤、ポリアミド系粘着剤、アクリル系粘着剤、シリコン系粘着剤、又はこれらの組み合わせを含む。例えば、第４粘着層３００、６００はアクリル系粘着剤又はシリコン系粘着剤である。
【０１９８】
第４粘着層３００、６００に含まれる粘着剤は任意の形態を有し、例えば、活性エネルギー線硬化型粘着剤、溶媒型（溶液型）粘着剤、ホットメルト型粘着剤、エマルジョン型粘着剤等である。例えば、第４粘着層３００、６００はＯＣＡ（Ｏｐｔｉｃａｌｌｙ  Ｃｌｅａｒ  Ａｄｈｅｓｉｖｅ）のような粘着剤を含んでもよく、ＯＣＲ（Ｏｐｔｉｃａｌｌｙ  Ｃｌｅａｒ  Ｒｅｓｉｎ）のような粘着剤を含んでもよい。
【０１９９】
第４粘着層３００、６００は３８０ｎｍ超過４５０ｎｍ以下の波長領域の光を吸収する。第４粘着層３００、６００は３８０ｎｍ超過４００ｎｍ以下の波長領域での光透過率が５％以下であり、４００ｎｍ超過４１０ｎｍ以下の波長領域での光透過率が６５％以下である。第４粘着層３００、６００は３８０ｎｍ超過４００ｎｍ以下の波長領域での光透過率が０％超過５％以下であり、４００ｎｍ超過４１０ｎｍ以下の波長領域での光透過率が５％超過６５％以下である。
【０２００】
第４粘着層３００、６００は４１０ｎｍ超過７８０ｎｍ以下の波長領域での光透過率が６５％超過１００％未満であり、前記範囲内で光透過率が高いほど、望ましい。
【０２０１】
以下、本発明の一実施形態に係る表示装置に関して説明する。以下では前述した本発明の一実施形態に係る表示装置との差異点を主に具体的に説明し、説明されない部分は先に説明した本発明の一実施形態に係る表示装置に関する説明にしたがう。
【０２０２】
再び図１、図３、及び図１６を参照すれば、本発明の一実施形態は表示パネル２００及び表示パネル２００上に配置された偏光部材１００を含み、表示パネル２００は第１電極ＥＬ１、第１電極ＥＬ１上に配置され、発光層ＥＭＬを含む有機層ＯＬ、有機層ＯＬ上に配置された第２電極ＥＬ２、第２電極ＥＬ２上に配置されたキャッピング層ＣＰＬ、及びキャッピング層ＣＰＬ上に配置された封止層ＳＬを含み、偏光部材１００は偏光子１１０及び偏光子１１０の少なくとも一面に配置された複数の機能層１２０を含み、複数の機能層１２０の中で少なくとも１つ及びキャッピング層ＣＰＬは各々３８０ｎｍ超過４５０ｎｍ以下の波長領域の光を吸収する第７光吸収染料を含む表示装置を提供する。
【０２０３】
特別に説明されない第７光吸収染料に関する説明は第１光吸収染料に関する説明が同様に適用されることができる。
【０２０４】
本発明の一実施形態に係る表示装置１０は表示パネル２００の上部に配置される偏光部材１００において、外部で発生する紫外線及び一部の可視光線を遮断して表示パネル２００の劣化を抑制することができる。これによって、画素収縮現像を抑制して信頼性を向上させることができ、輝度の低下を最小化することができ、色温度の変化率を減少させることができる。
【０２０５】
以下、本発明の一実施形態に係る表示装置に関して説明する。以下では前述した本発明の一実施形態に係る表示装置との差異点を主に具体的に説明し、説明されない部分は先に説明した本発明の一実施形態に係る表示装置に関する説明にしたがう。
【０２０６】
再び図９乃至図１２を参照すれば、本発明の一実施形態は表示パネル２００、偏光部材１００、タッチセンシングユニット４００、ウインドー部材５００、及び１以上の粘着層を含む表示装置を提供する。偏光部材１００及びタッチセンシングユニット４００は表示パネル２００上に配置される。ウインドー部材５００は偏光部材１００及びタッチセンシングユニット４００上に配置される。１以上の粘着層は表示パネル２００及びウインドー部材５００の間に配置される。１以上の粘着層の中で少なくとも１つは３８０ｎｍ超過４５０ｎｍ以下の波長領域の光を吸収する第８光吸収染料を含む。第８光吸収染料に関する説明は第１光吸収染料に関する説明と同一であるので、省略する。
【０２０７】
タッチセンシングユニット４００は偏光部材１００上に配置される。タッチセンシングユニット４００と偏光部材１００との間には１以上の粘着層の中で１つが配置されてもよく、タッチセンシングユニット４００と偏光部材１００とが互いに接してもよい。
【０２０８】
図１０を参照すれば、１以上の粘着層は偏光部材１００とタッチセンシングユニット４００との間に配置された第１サブ粘着層６１０及びタッチセンシングユニット４００とウインドー部材５００との間に配置された第２サブ粘着層６２０を含む。第１サブ粘着層６１０及び第２サブ粘着層６２０の中で少なくとも１つは第８光吸収染料を含む。
【０２０９】
図１１を参照すれば、偏光部材１００がタッチセンシングユニット４００の間に配置され、タッチセンシングユニット４００は表示パネル２００上に直接配置される。１以上の粘着層は偏光部材１００及びウインドー部材５００の間に配置された第１サブ粘着層を含み、第１サブ粘着層は第８光吸収染料を含む。図１１に図示されなかったが、１以上の粘着層は偏光部材１００とタッチセンシングユニット４００との間に配置された第２サブ粘着層を含むが、これに限定されることではない。
【０２１０】
図１２を参照すれば、偏光部材１００はタッチセンシングユニット４００の間に配置され、１以上の粘着層は表示パネル２００とタッチセンシングユニット４００との間に配置された第１サブ粘着層６１０及び偏光部材１００とウインドー部材５００との間に配置された第２サブ粘着層６２０を含む。第１サブ粘着層６１０及び第２サブ粘着層６２０の中で少なくとも１つは第８光吸収染料を含む。
【０２１１】
１以上の粘着層の中で第８光吸収染料を含む粘着層は３８０ｎｍ超過４００ｎｍ以下の波長領域での光透過率が５％以下であり、４００ｎｍ超過４１０ｎｍ以下の波長領域での光透過率が６５％以下であり、４１０ｎｍ超過７８０ｎｍ以下の波長領域での光透過率が６５％超過１００％未満である。図１６を参照すれば、前述したように表示パネル２００は第１電極ＥＬ１、第１電極ＥＬ１上に配置され、発光層ＥＭＬを含む有機層ＯＬ、有機層ＯＬ上に配置される第２電極ＥＬ２、及び第２電極ＥＬ２上に配置されるキャッピング層ＣＰＬを含み、キャッピング層ＣＰＬは３８０ｎｍ超過４５０ｎｍ以下の波長領域の光を吸収する第９光吸収染料を含む。第９光吸収染料に関する説明は第１光吸収染料に関する説明と同一であるので、省略する。第９光吸収染料は第８光吸収染料と同一であるか、或いは異なる。
【０２１２】
本発明の一実施形態に係る表示装置１０は表示パネル２００上部に配置される粘着層が外部で発生する紫外線及び一部の可視光線を遮断して表示パネル２００の劣化を抑制することができる。これによって、画素収縮現像を抑制して信頼性を向上させることができ、輝度の低下を最小化することができ、色温度の変化率を減少させることができる。
【０２１３】
以下、本発明の一実施形態に係る表示装置に関して説明する。以下では前述した本発明の一実施形態に係る表示装置との差異点を主に具体的に説明し、説明されない部分は先に説明した本発明の一実施形態に係る表示装置に関する説明にしたがう。
【０２１４】
図１９は本発明の一実施形態に係る表示装置の概略的な断面図である。図２０は本発明の一実施形態に係る表示装置の概略的な断面図である。
【０２１５】
図１９及び図２０を参照すれば、本発明の一実施形態に係る表示装置１０は前述した表示装置と異なりに偏光部材（例えば、図１の１００）を含まない。本発明の一実施形態に係る表示装置１０は表示パネル２００上に配置されたカラーフィルター層７００を含む。
【０２１６】
カラーフィルター層７００は第１方向ＤＲ１に配置された第１サブカラーフィルター層７００−Ｒ、第２サブカラーフィルター層７００−Ｇ、及び第３サブカラーフィルター層７００−Ｂを含む。例えば、第１サブカラーフィルター層７００−Ｒは赤色カラーフィルター層であり、第２サブカラーフィルター層７００−Ｇは緑色カラーフィルター層であり、第３サブカラーフィルター層７００−Ｂは青色カラーフィルター層である。第１サブカラーフィルター層７００−Ｒ及び第２サブカラーフィルター層７００−Ｇの間にはブラックマトリックスＢＭが配置され、第２サブカラーフィルター層７００−Ｇ及び第３サブカラーフィルター層７００−Ｂの間にはブラックマトリックスＢＭが配置される。カラーフィルター層７００とブラックマトリックスＢＭとは同一の層上に配置される。
【０２１７】
カラーフィルター層７００及びブラックマトリックスＢＭは表示パネル２００に入射された外部の光が反射されて使用者に視認されることを防止するように入射された光が反射されて出射されることを防止する機能をする。
【０２１８】
図１９に示したように、カラーフィルター層７００は表示パネル２００及びタッチセンシングユニット４００の間に配置される。但し、これに限定されることはなく、図２０を参照すれば、カラーフィルター層７００はタッチセンシングユニット４００上に配置されてもよく、具体的に、タッチセンシングユニット４００及びウインドー部材５００の間に配置されてもよい。
【０２１９】
カラーフィルター層７００は３８０ｎｍ超過４５０ｎｍ以下の波長領域の光を吸収する第１０光吸収染料を含む。第１０光吸収染料に関する説明は第１光吸収染料に関する説明と同一であるので、省略する。例えば、第１サブカラーフィルター層７００−Ｒ、第２サブカラーフィルター層７００−Ｇ、及び第３サブカラーフィルター層７００−Ｂの中で少なくとも１つが第１０光吸収染料を含む。
【０２２０】
具体的に図示せずが、カラーフィルター層７００は第１サブカラーフィルター層７００−Ｒ、第２サブカラーフィルター層７００−Ｇ、及び第３サブカラーフィルター層７００−Ｂ上に配置されたオーバーコート層をさらに含むことができ、第１０光吸収染料がオーバーコート層に含まれることができる。
【０２２１】
具体的に図示せずが、タッチセンシングユニット４００は第１感知電極、第２感知電極、及び第１感知電極と第２感知電極との間に配置された絶縁層を含み、絶縁層が３８０ｎｍ超過４５０ｎｍ以下の波長領域の光を吸収する第１１光吸収染料を含むことができる。第１１光吸収染料に関する説明は第１光吸収染料に関する説明と同一であるので、省略する。
【０２２２】
以下、具体的な実施例及び比較例を通じて本発明をより具体的に説明する。下記の実施例は本発明の理解を助けるための例示に過ぎなく、本発明の範囲がこれに限定されることではない。
【実施例】
【０２２３】
第１光吸収染料として、ＢＡＳＦ社Ｔｉｎｕｖｉｎ  Ｃａｒｂｏｐｒｏｔｅｃｔ（光吸収染料Ａ）、Ｔｉｎｕｖｉｎ  １１３０（光吸収染料Ｂ）、及びＴｉｎｕｖｉｎ  ３２６（光吸収染料Ｃ）を２種以上混合して実施例１乃至３の偏光部材を製作した。
【０２２４】
図１７Ａは光吸収染料Ａ乃至Ｃの各々の波長領域別光透過率を示したグラフである。
【０２２５】
１．実施例１
実施例１は１Ｌのトルエン溶媒にＴｉｎｕｖｉｎ  １１３０  ２０ｍｇ及びＴｉｎｕｖｉｎ  ３２６  ２００ｍｇを添加した組成物を利用して形成した第１粘着層を含む偏光部材である。
【０２２６】
２．実施例２
実施例２は１Ｌのトルエン溶媒にＴｉｎｕｖｉｎ  １１３０  ２０ｍｇ及び  Ｔｉｎｕｖｉｎ  ３２６  ４００ｍｇを添加した組成物を利用して形成した第１粘着層を含む偏光部材である。
【０２２７】
３．実施例３
実施例３は１Ｌのトルエン溶媒にＴｉｎｕｖｉｎ  Ｃａｒｂｏｐｒｏｔｅｃｔ  １０ｍｇ、Ｔｉｎｕｖｉｎ  １１３０  ２０ｍｇ及びＴｉｎｕｖｉｎ  ３２６  ５００ｍｇを添加した組成物を利用して形成した第１粘着層を含む偏光部材である。
【０２２８】
図１７Ｂは実施例１乃至３各々の波長領域別光透過率を示したグラフである。図１７Ｂの結果から、光吸収染料を適切に組み合わせて３８０ｎｍ超過４５０ｎｍ以下の光吸収効果を具現できることが分かる。但し、これによって限定されなく、１種の光吸収染料を単独に使用して３８０ｎｍ超過４５０ｎｍ以下の光吸収効果を具現することもできる。
【０２２９】
実施例３の場合、３８０ｎｍ超過４００ｎｍ以下の波長領域での光透過率が５％以下であり、４００ｎｍ超過４１０ｎｍ以下の波長領域での光透過率が６５％以下であり、４１０ｎｍ超過７８０ｎｍ以下の波長領域での光透過率が６５％超過１００％未満の範囲を満足する実施例である。前記結果を通じて、光吸収染料を適切に組み合わせて波長領域別に目的とする光透過率を調節できることが分かる。
【０２３０】
［実験例］
４．実施例４
実施例４として３８０ｎｍ超過４１０ｎｍ以下の光を吸収する染料を含む第１粘着層を含む偏光部材を製作した。
【０２３１】
［比較例１］
比較例１は３８０ｎｍ以下の光を吸収する染料を含む粘着層を含む偏光部材である。
【０２３２】
実施例４及び比較例１の各々に４１０ｎｍ以下の光（紫外線及び一部の可視光線）を照射して、赤色画素、緑色画素、及び青色画素の各々の画素縮小（ｐｉｘｅｌ  ｓｈｒｉｎｋａｇｅ）発生の可否を観測した。その結果を図１３に示した。
【０２３３】
図１８のＲｅｆ．は比較例１に係る偏光部材に紫外線及び一部の可視光線を照射しない状態での結果である。図１８で、上に図示された画素は赤色画素であり、中間に図示された画素は緑色画素であり、下に図示された画素は青色画素である。図１８でＮ．Ｄは画素縮小（ｐｉｘｅｌ  ｓｈｒｉｎｋａｇｅ）現象によって発光領域が観測されない場合を意味する。
【０２３４】
図１８を参照すれば、３８０ｎｍ超過４１０ｎｍ以下の光を吸収する染料を含む第１粘着層を含む偏光部材を表示パネル上に配置した実施例４の場合、画素縮小（ｐｉｘｅｌ  ｓｈｒｉｎｋａｇｅ）現象が発生しなかったが、３８０ｎｍ以下の光を吸収する染料を含む粘着層を含む偏光部材を表示パネル上に配置した比較例１の場合、画素縮小（ｐｉｘｅｌ  ｓｈｒｉｎｋａｇｅ）現象が発生したことが分かる。前記結果を通じて、本発明の一実施形態に係る表示装置は表示パネルの劣化を発生させることができる外部光を遮断できる粘着層を含む偏光部材を表示パネル上部に提供することによって外部光による表示パネル劣化を防止することが分かる。
【０２３５】
以上、添付された図面を参照して本発明の実施形態を説明したが、本発明が属する技術分野で通常の知識を有する者は本発明がその技術的思想や必須的な特徴と変形しなく、他の具体的な形態に実施できることは理解するべきである。したがって、以上で記述した実施形態はすべての面で例示的なものであり、限定的なものではない。
【符号の説明】
【０２３６】
１０ 表示装置
１００      偏光部材
１１０      偏光子
１２０      複数の機能層
２００      表示パネル
【図１】
2017198991.tif 000004
【図２】
2017198991.tif 000005
【図３】
2017198991.tif 000006
【図４】
2017198991.tif 000007
【図５】
2017198991.tif 000008
【図６】
2017198991.tif 000009
【図７】
2017198991.tif 000010
【図８】
2017198991.tif 000011
【図９】
2017198991.tif 000012
【図１０】
2017198991.tif 000013
【図１１】
2017198991.tif 000014
【図１２】
2017198991.tif 000015
【図１３】
2017198991.tif 000016
【図１４】
2017198991.tif 000017
【図１５】
2017198991.tif 000018
【図１６】
2017198991.tif 000019
【図１７Ａ】
2017198991.tif 000020
【図１７Ｂ】
2017198991.tif 000021
【図１８】
2017198991.tif 000022
【図１９】
2017198991.tif 000023
【図２０】
2017198991.tif 000024